(57)【要約】  本発明は、式（Ｉ）：（Ｒ１１Ｏ）ｓＳｉ（ＣＨ３）３−ｓ−Ｓｐ１１−ＮＲ１２−Ｓｐ１２−Ｃ（ＯＲ１３）ｔＨ３−ｔ（式中、パラメータは請求項１で規定されている）の化合物、これらの化合物の製造方法、重合性液晶（ＬＣ）材料中での接着促進剤としての式Ｉの化合物の使用、基材に対して改善された接着性を有する重合した材料を含むポリマーフィルム、このようなポリマーフィルムの製造方法、このようなポリマーフィルムを製造するために使用される相応した重合性ＬＣ材料、ならびに光学的、電気光学的、装飾的またはセキュリティー的な使用およびデバイスのためのポリマーフィルムおよび前記重合性ＬＣ材料の使用に関する。【特許請求の範囲】
【請求項１】
式Ｉ：
【化１】
2018522873.tif 000044
の化合物であって、
上記式中、
Ｒ１１は、それぞれ互いに独立して、それぞれの場合でメチル基またはエチル基を表し、
Ｒ１２は、Ｈを表すか、または１〜１２個のＣ原子を有する直鎖状もしくは分枝鎖状のアルキレンを表し、ここで、１つ以上の非隣接ＣＨ２基を、互いに独立して、−ＣＨ＝ＣＨ−、−Ｃ≡Ｃ−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合しないようにそれぞれ置換することができ、さらにここで、１個以上のＨ原子を、Ｆ、ＣｌまたはＣＮによって置換することができ、
Ｒ１３は、それぞれ互いに独立して、それぞれの場合でメチル基またはエチル基を表し、ｔが２を表す場合、２つのＲ１３が、架橋性１，２−エタンジイルまたは１，３−プロパンジイルを有する環状アセタールを形成することができ、
Ｓｐ１１は、単結合を表すか、または１〜１２個のＣ原子を有する直鎖状もしくは分枝鎖状のアルキレンを表し、ここで、１つ以上の非隣接ＣＨ２基を、互いに独立して、−ＣＨ＝ＣＨ−、−Ｃ≡Ｃ−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合しないようにそれぞれ置換することができ、さらにここで、１個以上のＨ原子を、Ｆ、ＣｌまたはＣＮによって置換することができ、
Ｓｐ１２は、単結合を表すか、または１〜１２個のＣ原子を有する直鎖状もしくは分枝鎖状のアルキレンを表し、ここで、１つ以上の非隣接ＣＨ２基を、互いに独立して、−ＣＨ＝ＣＨ−、−Ｃ≡Ｃ−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合しないようにそれぞれ置換することができ、さらにここで、１個以上のＨ原子を、Ｆ、ＣｌまたはＣＮによって置換することができ、
ｓは、０〜３の整数を表し、かつ
ｔは、０〜３の整数を表す、
前記化合物。
【請求項２】
式Ｉ−Ａ〜Ｉ−Ｄ：
【化２】
2018522873.tif 000045
の化合物の群から選択され、
上記式中、パラメータＲ１１〜Ｒ１３、Ｓｐ１１、Ｓｐ１２およびｔは、請求項１で与えられている置換基のうち１つを有する、請求項１記載の化合物。
【請求項３】
Ｒ１１が、それぞれ互いに独立してメチル基またはエチル基を表す、請求項１または２記載の化合物。
【請求項４】
Ｒ１３が、それぞれ互いに独立してメチル基またはエチル基を表す、請求項１から３までのいずれか１項記載の化合物。
【請求項５】
Ｓｐ１２が、それぞれ互いに独立してメチレンスペーサーまたはエチレンスペーサーを表す、請求項１から４までのいずれか１項記載の化合物。
【請求項６】
Ｓｐ１１が、メチレンスペーサー、エチレンスペーサー、プロピレンスペーサー、ブチレンスペーサーを表す、請求項１から５までのいずれか１項記載の化合物。
【請求項７】
１種以上の重合性メソゲン化合物と請求項１から６までのいずれか１項記載の少なくとも１種の化合物とを含む重合性ＬＣ材料。
【請求項８】
重合性メソゲン化合物が、１種以上の一反応性、二反応性および／または多反応性の重合性メソゲン化合物から選択される、請求項７記載の重合性ＬＣ材料。
【請求項９】
以下の工程：
−重合性ＬＣ材料の層を基材上にもたらす工程、
−ＬＣ材料を重合させる工程、および
−任意で、重合したＬＣ材料を基材から除去する工程、および／または任意で、この重合したＬＣ材料を別の基材上にもたらす工程
を含む方法によって請求項７または８記載の重合性ＬＣ材料から得ることができるポリマーフィルム。
【請求項１０】
前記ＬＣ材料が、ホメオトロピック型に配向されていることを特徴とする、請求項９記載のポリマーフィルム。
【請求項１１】
請求項１から６までのいずれか１項記載の式Ｉの少なくとも１種の化合物を重合前に重合性ＬＣ材料に添加することによって、基材、フィルムまたは表面への、重合性ＬＣ材料から得られるポリマーフィルムの接着性を向上させる方法。
【請求項１２】
前記基材が、ＴＡＣ基材およびＣＯＰ基材またはカラーフィルターから選択されることを特徴とする、請求項１１記載の方法。
【請求項１３】
請求項９もしくは１０記載のポリマーフィルムまたは請求項７もしくは８記載の重合性ＬＣ材料の、光学的、電気光学的、情報ストレージ的、装飾的およびセキュリティー的な用途、例えば液晶ディスプレイ、３Ｄディスプレイ、投射システム、偏光板、補償板、配向層、円偏光板、カラーフィルター、装飾画像、液晶顔料、反射色が空間的に変化する反射フィルム、多色画像、偽造不可能な文書類、例えば身分証明書またはクレジットカードまたは紙幣における使用。
【請求項１４】
請求項９もしくは１０記載の少なくとも１つのポリマーフィルムまたは請求項７もしくは８記載の重合性ＬＣ材料を含む、光学部品もしくはデバイス、偏光板、パターンド・リターダー、補償板、配向層、円偏光板、カラーフィルター、装飾画像、液晶レンズ、液晶顔料、反射色が空間的に変化する反射フィルム、装飾用の多色画像または情報ストレージ。
【発明の詳細な説明】
【技術分野】
【０００１】
本発明は、式Ｉ：
【化１】
2018522873.tif 000002
（上記式中、パラメータは請求項１で規定されている）
の化合物、これらの化合物の製造方法、重合性液晶（ＬＣ）材料中での接着促進剤としての式Ｉの化合物の使用、基材に対して改善された接着性を有する重合した材料を含むポリマーフィルム、このようなポリマーフィルムの製造方法、このようなポリマーフィルムを製造するために使用される相応した重合性ＬＣ材料、ならびに光学的、電気光学的、装飾的またはセキュリティー的な使用およびデバイスのためのポリマーフィルムおよび前記重合性ＬＣ材料の使用に関する。
【０００２】
背景技術
一般的に、重合性液晶（ＬＣ）材料は、液晶ディスプレイにおける光学フィルムを製造するために使用されている。通常、これらの材料は、２つ以上の重合性基（二官能性または多官能性）を有する一定量の化合物を含有しており、この化合物が架橋されて、硬質フィルムがもたらされる。
【０００３】
しかしながら、重合の間に、例えばアクリレートのような特定の重合性材料は、ポリマー収縮を被る［Ｒ．Ａ．Ｍ．Ｈｉｋｍｅｔ、Ｂ．Ｈ．Ｚｗｅｒｖｅｒ  ａｎｄ  Ｄ．Ｊ．Ｂｒｏｅｒ  Ｐｏｌｙｍｅｒ（１９９２）、３３、８９を参照］。この収縮によって、重合したフィルム中で大きな張力がもたらされ、フィルムと基材の間の接着性が減少する。
【０００４】
この問題を克服すべく従来技術で報告された１つの技術は、重合したフィルムに対する基材の接着性を改善するために、基材を改質することに専念している。例えば、基材を特別な処理、例えば米国特許第２，７９５，８２０号明細書（ＵＳ２，７９５，８２０）もしくは英国特許出願公告第０７８８３６５号明細書（ＧＢ０７８８３６５）に開示されている火炎処理、西独国特許第１１２８６４４号明細書（ＤＥ１１２８６４４）で報告されているコロナ処理、またはＲ．Ｌ．Ｂｅｒｓｉｎ  Ａｄｈｅｓｉｖｅｓ  Ａｇｅ（１９７２）１５、３７で報告されているプラズマ処理にかけることができる。
【０００５】
あるいは、基材へのポリマーフィルムの接着性を向上させる一助とすべく、別個の接着層または結合層（一般的にオルガノシラン材料の溶液）を基材上に被覆することができ、この溶液は例えば、市販で入手可能なＡｄｄｉｄ９００（登録商標）（Ｗａｃｋｅｒ  ＧｍｂＨ製、Ｂｕｒｇｈａｕｓｅｎ、ドイツ）、つまりアミノ官能性トリメトキシシランである。
【０００６】
米国特許第５，６３１，０５１号明細書（ＵＳ５，６３１，０５１）は、まずＴＡＣフィルム上にゼラチンの接着層を設けることによって、トリアセチルセルロース（ＴＡＣ）の透明基材上に光学補償シートを製造する方法を開示している。それから、重合性基の添加により化学的に変性させた変性ポリビニルアルコール（ＰＶＡ）の溶液をゼラチン層上に被覆し、溶媒を蒸発させ、重合したＰＶＡ層の表面を一方向にラビング（ｒｕｂｂｉｎｇ）することによって配向層を形成する。最後に、円盤状ＬＣ材料を含む光学異方性層を、ＰＶＡ層のラビングされた表面上に被覆し、重合させる。
【０００７】
米国特許第５，７４７，１２１号明細書（ＵＳ５，７４７，１２１）は、重合性基の添加により化学的に変性させた変性ポリビニルアルコール（ＰＶＡ）の溶液を透明基材上に被覆し、溶媒を蒸発させ、ＰＶＡ層の表面を一方向にラビングすることによって光学補償シートを製造する方法を開示している。それから、円盤状ＬＣ材料を含む光学異方性層を、ＰＶＡ層のラビングされた表面上に被覆し、重合させる。その後、このフィルムを熱処理にかけ、そうすることで、ＰＶＡ層および円盤状ＬＣ層が遊離架橋性基を介して相互に化学的に結合されると、報告されている。
【０００８】
しかしながら、ゼラチンまたはＰＶＡのような等方性材料を含む別個の接着層または配向層の使用は、例えばこれらが光学フィルムとして使用されると、液晶フィルムの性能に、不利な影響を与える可能性がある。
【０００９】
この問題を克服するために、接着促進剤を重合性ＬＣ材料調製物に直接添加することができる。例えば、国際公開第２００６／０６２３５２号（ＷＯ２００６／０６２３５２Ａ１）は、別個の接着または配向層が使用されないホメオトロピック配向型ポリマーフィルムを開示している。このポリマーフィルムは、所定の界面活性剤を含む重合性ＬＣ混合溶液を、表面が親水化処理されたプラスチック基材上に被覆し、乾燥させ、この混合溶液にＵＶ照射することによって得られる。
【００１０】
国際公開第２００９／６６９４７号（ＷＯ２００９／６６９４７Ａ１）は、重合性の反応性ホメオトロピック配向型液晶混合溶液と第一級または第二級アミノ化合物とを含む重合性液晶組成物を開示している。
【００１１】
特許第４７４２２１７号公報（ＪＰ４７４２２１７Ｂ）は、重合性液晶組成物、つまり重合性液晶化合物と、特定のアルキルアミンまたはアルコキシシリルアルキルアミンと、特定の２つの群から選択された混合溶媒とを含む組成物から作製される方位制御された液晶層に向けられている。
【００１２】
特許第４５９５４９８号公報（ＪＰ４５９５４９８Ｂ）は、第一級アミノ基を有し、重合性液晶化合物と有機ケイ素化合物とを含む液晶フィルムを得るための重合性液晶組成物を開示している。
【００１３】
しかしながら、上記の方法は全て、明らかな欠点を有し、そのため、これらの方法は、表面処理工程のような追加の処理工程を含むか、またはできあがるフィルムが経時的に不所望な黄変を示す。
【００１４】
したがって、従来技術の材料の欠点を示さないか、またはたとえ欠点を示したとしても比較的低い程度でしかそれを示さないホメオトロピック配向型ポリマーフィルムを製造するための代替的な重合性液晶（ＬＣ）材料が、なおも必要とされている。
【００１５】
有利には、ホメオトロピック配向型ポリマーフィルムを製造するための重合性ＬＣ材料は、
−プラスチック基材、例えばＴＡＣ、ＣＯＰまたはカラーフィルターなどに有利な接着性を示し、
−別個の接着層の使用を必要とせず、
−別個の配向層の使用を必要とせず、
−均一なホメオトロピック型配向を示し、
−ＶＩＳ光に対して透過性が高く、
−経時的に削減された黄変を示し、かつ
−特にインセル適用の観点で有利な高温安定性を示す、
ものである。
【００１６】
本発明のその他の目的は、以下の詳細な説明から、当業者にすぐに明らかとなる。
【００１７】
驚くべきことに、本発明の発明者等は、少量の接着促進剤を含む重合性ＬＣ材料を使用することによって、上記の目的を達成し、従来技術の重合性ＬＣ材料について言及した欠点を克服できることを発見した。接着促進剤は、基材に対する重合したＬＣフィルムの接着性を改善するものであって、同時に、材料の液晶相、例えば均一な方位に、またはフィルムの光学特性、例えば透過率に不利な影響を与えないか、またはわずかにしか不利な影響を与えない。
【００１８】
発明の概要
本発明は、式Ｉ：
【化２】
2018522873.tif 000003
の化合物および式Ｉの化合物の製造方法に関し、
上記式中、
Ｒ１１は、それぞれ互いに独立して、それぞれの場合でメチル基またはエチル基、より好ましくは、それぞれの場合でメチル基を表し、
Ｒ１２は、Ｈを表すか、または１〜１２個のＣ原子、好ましくは１〜９個のＣ原子を有する直鎖状もしくは分枝鎖状のアルキレンを表し、ここで、１つ以上の非隣接ＣＨ２基を、互いに独立して、−ＣＨ＝ＣＨ−、−Ｃ≡Ｃ−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合しないようにそれぞれ置換することができ、さらにここで、１個以上のＨ原子を、Ｆ、ＣｌまたはＣＮ、より好ましくはＨまたはメチルによって置換することができ、
Ｒ１３は、それぞれ互いに独立して、それぞれの場合でメチル基またはエチル基、より好ましくは、それぞれの場合でメチル基を表し、ｔが２を表す場合、２つのＲ１３が、架橋性１，２−エタンジイルまたは１，３−プロパンジイルを有する環状アセタールを形成することができ、
Ｓｐ１１は、単結合を表すか、または１〜１２個のＣ原子、好ましくは１〜９個のＣ原子を有する直鎖状もしくは分枝鎖状のアルキレンを表し、ここで、１つ以上の非隣接ＣＨ２基を、互いに独立して、−ＣＨ＝ＣＨ−、−Ｃ≡Ｃ−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合しないようにそれぞれ置換することができ、さらにここで、１個以上のＨ原子を、Ｆ、ＣｌまたはＣＮ、より好ましくはエチレン、直鎖状もしくは分枝鎖状のプロピレンまたは直鎖状もしくは分枝鎖状のブチレンによって置換することができ、
Ｓｐ１２は、単結合を表すか、または１〜１２個のＣ原子、好ましくは１〜９個のＣ原子を有する直鎖状もしくは分枝鎖状のアルキレンを表し、ここで、１つ以上の非隣接ＣＨ２基を、互いに独立して、−ＣＨ＝ＣＨ−、−Ｃ≡Ｃ−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合しないようにそれぞれ置換することができ、さらにここで、１個以上のＨ原子を、Ｆ、ＣｌまたはＣＮ、より好ましくはメチレンまたはエチレンによって置換することができ、
ｓは、０〜３の整数、好ましくは１、２または３、より好ましくは２または３、特に３を表し、かつ
ｔは、０〜３の整数、好ましくは１、２または３、より好ましくは１または２、特に１を表す。
【００１９】
本発明はさらに、１種以上の重合性メソゲン化合物と式Ｉの少なくとも１種の化合物とを含む重合性液晶（ＬＣ）材料、入手可能なポリマーフィルム、好ましくは上記および下記の重合性ＬＣ材料から得られるもの、ならびに上記および下記のポリマーフィルムの製造方法に関する。
【００２０】
本発明はさらに、１種以上の接着促進剤を重合前にＬＣ材料に添加することによって、基材、好ましくはプラスチック基材、フィルムまたは表面への、入手可能なポリマーフィルム、好ましくは重合性ＬＣ材料から得られるものの接着性を向上させる方法に関する。
【００２１】
本発明はさらに、上記および下記のポリマーフィルムまたは重合性ＬＣ材料の、光学的、電気光学的、情報ストレージ的、装飾的およびセキュリティー的な用途、例えば液晶ディスプレイ、投射システム、偏光板、補償板、配向層、円偏光板、カラーフィルター、装飾画像、液晶顔料、反射色が空間的に変化する反射フィルム、多色画像、偽造不可能な文書類、例えば身分証明書またはクレジットカードまたは紙幣における使用に関する。
【００２２】
本発明はさらに、上記および下記の少なくとも１つのポリマーフィルムまたは重合性ＬＣ材料を含む、光学部品もしくはデバイス、偏光板、パターンド・リターダー、補償板、配向層、円偏光板、カラーフィルター、装飾画像、液晶レンズ、液晶顔料、反射色が空間的に変化する反射フィルム、装飾用の多色画像または情報ストレージに関する。
【００２３】
本発明はさらに、少なくとも１つのポリマーフィルムもしくは重合性ＬＣ材料を含む液晶ディスプレイ、または上記および下記の光学部品に関する。
【００２４】
本発明はさらに、少なくとも１つのポリマーフィルムもしくは重合性ＬＣ材料を含む、認証マーク、検証マークもしくはセキュリティーマーク、セキュリティー用途のためのカラー画像もしくは多色画像、価値のある偽造不可能な対象もしくは文書、例えば身分証明書もしくはクレジットカードもしくは紙幣、または上記および下記の光学部品に関する。
【００２５】
用語および定義
本明細書で使用されるように、「ポリマー」という用語は、１つ以上の別タイプの繰り返し単位（分子の最小構成単位）の骨格を包含する分子を意味すると理解され、かつ一般に知られている用語である「オリゴマー」、「コポリマー」、「ホモポリマー」などを含む。さらに、ポリマーという用語が、ポリマーそれ自体に加えて、このようなポリマーの合成に伴う開始剤、触媒およびその他の要素からの残留物を含むと理解され、ここでこのような残留物は、ポリマーに共有結合で組み込まれていないものと理解される。さらに、このような残留物およびその他の要素は一般的に、ポリマーを容器間または溶媒もしくは分散媒体間で移す際に、一般的に残留物がこのポリマーと一緒に残留するようにこのポリマーと混ぜられるか、または混ぜ合わせられる一方で、通常は後重合精製処理の間に除去される。
【００２６】
本発明で使用されるように、「（メタ）アクリルポリマー」という用語は、アクリルモノマーから得られるポリマー、メタアクリルモノマーから得られるポリマーおよびこのようなモノマーの混合物から得られる相応したコポリマーを含む。
【００２７】
「重合」という用語は、複数の重合性基またはこのような重合性基を含有するポリマー前駆体（重合性化合物）をまとめて結合させることによってポリマーを形成する化学的処理を意味する。
【００２８】
「フィルム」および「層」という用語は、機械的安定性を有する硬質または軟質の自己支持性フィルムまたは自立フィルム、ならびに支持基材上または２つの基材の間にある被覆または層を含む。
【００２９】
「液晶（ＬＣ）」という用語は、液晶中間相を幾つかの温度範囲（サーモトロピックＬＣ）または幾つかの濃度範囲で溶液（リオトロピックＬＣ）中に有する材料に関する。これらには、メソゲン化合物が必ず含まれる。
【００３０】
「メソゲン化合物」および「液晶化合物」という用語は、１つ以上の棒状（ロッド型または板型／ラス型）または円盤状（ディスク型）のメソゲン基を含む化合物を意味する。「メソゲン基」という用語は、液晶相（または中間相）挙動を誘発することができる基を意味する。
【００３１】
メソゲン基を含む化合物は、それ自体が必ずしも液晶中間相を示す必要はない。また、これらは、その他の化合物との混合物においてのみ、またはメソゲン化合物もしくはメソゲン材料もしくはこれらの混合物を重合させると、液晶中間相を示すことができる。これは、低分子量の非反応性液晶化合物、反応性または重合性液晶化合物および液晶ポリマーを含む。
【００３２】
棒状メソゲン基は、通常、直接または結合基によって相互に繋がっている１つ以上の芳香族または非芳香族環状基から成るメソゲンコアを含み、任意で、メソゲンコアの端部に接続された末端基を含み、かつ任意で、メソゲンコアの長い側部に接続された１つ以上の側基を含み、ここでこれらの末端基および側基は、通常、例えばカルビル基もしくはヒドロカルビル基、極性基、例えばハロゲン、ニトロ、ヒドロキシなど、または重合性基から選択される。
【００３３】
「反応性メソゲン」という用語は、重合性のメソゲンまたは液晶化合物、好ましくはモノマー状の化合物を意味する。これらの化合物を、純粋な化合物として、または反応性メソゲンと、光開始剤、禁止剤、界面活性剤、安定化剤、連鎖移動剤、非重合性化合物などとして機能するその他の化合物との混合物として使用することができる。
【００３４】
また、重合性基を１つ有する重合性化合物は、「単一反応性」化合物と称され、重合性基を２つ有する化合物は、「二反応性」化合物と称され、重合性基を２つより多く有する化合物は、「多反応性」化合物と称される。また、重合性基を有しない化合物は、「非反応性または非重合性」化合物と称される。
【００３５】
「非メソゲン化合物または非メソゲン材料」という用語は、上記のメソゲン基を含有しない化合物または材料を意味する。
【００３６】
本発明の意味合いにおいて、「接着促進剤」という用語は、例えばＬＣポリマーフィルムを製造するために重合性ＬＣ材料中で使用され、かつ基材への重合したＬＣ材料またはＬＣポリマーフィルムの接着性を著しく改善する化合物または材料を意味する。
【００３７】
可視光とは、約４００ｎｍ〜約７４０ｎｍの範囲にある波長を有する電磁放射線である。紫外（ＵＶ）光とは、約２００ｎｍ〜約４５０ｎｍの範囲にある波長を有する電磁放射線である。
【００３８】
放射照度（Ｅｅ）または放射出力は、表面上に入射する単位面積（ｄＡ）あたりの電磁放射線（ｄΘ）の出力として定義される。
【数１】
2018522873.tif 000004
【００３９】
放射露光率または放射線量率（Ｈｅ）は、時間（ｔ）あたりの放射照度または放射出力（Ｅｅ）として定義される。
【数２】
2018522873.tif 000005
【００４０】
例えば融点Ｔ（Ｃ，Ｎ）またはＴ（Ｃ，Ｓ）、スメクティック（Ｓ）相からネマチック（Ｎ）相への転移点Ｔ（Ｓ，Ｎ）、および液晶の透明点Ｔ（Ｎ，Ｉ）といった温度は全て、セルシウス度で記されている。全ての温度差は、相違度（ｄｉｆｆｅｒｅｎｔｉａｌ  ｄｅｇｒｅｅｓ）で記されている。
【００４１】
「透明点」という用語は、高温範囲を有する中間相と等方性相との間の転移が起こる温度を意味する。
【００４２】
「配向子」という用語は、従来技術において公知であり、液晶分子またはＲＭ分子の分子長軸（棒状化合物の場合）または分子短軸（円盤状化合物の場合）の好ましい配向方向を意味する。このような異方性分子の配列が一軸である場合、配向子は異方性軸である。
【００４３】
「配向」または「方位」という用語は、「配向方向」と呼ばれる共通の方向に向かう材料、例えば小分子または大分子断片の異方性単位の配向（方位的な秩序）に関する。液晶材料またはＲＭ材料の配向層において、液晶配向子は、配向方向と一致しており、そのため、配向方向は、材料の異方性軸の方向に相応する。
【００４４】
例えば材料層において、液晶材料またはＲＭ材料の「均一な方位」または「均一な配向」という用語は、液晶分子またはＲＭ分子の分子長軸（棒状化合物の場合）または分子短軸（円盤状化合物の場合）が、実質的に同じ方向に向かって方位付けされていることを意味する。言い換えれば、液晶配向子の線は平行である。
【００４５】
「ホメオトロピック構造」または「ホメオトロピック方位」という用語は、光軸がフィルム平面に対して実質的に垂直であるフィルムを指す。
【００４６】
複屈折度Δｎは、以下のように：
【数３】
2018522873.tif 000006
定義され、
上記式中、ｎｅは異常屈折率であり、ｎｏは通常屈折率であり、平均屈折率ｎａｖ．は、以下の等式：
【数４】
2018522873.tif 000007
によって与えられる。
【００４７】
平均屈折率ｎａｖ．および通常屈折率ｎｏを、アッベ屈折計を使用して測定することができる。そして、Δｎを上記の等式から計算することができる。
【００４８】
疑義のある場合は、Ｃ．Ｔｓｃｈｉｅｒｓｋｅ、Ｇ．ＰｅｌｚｌおよびＳ．Ｄｉｅｌｅ著Ａｎｇｅｗ．Ｃｈｅｍ．２００４、１１６、６３４０〜６３６８に記載されている定義を適用するものとする。
【００４９】
詳細な説明
一般的に、式Ｉの化合物は、重合性ＬＣ材料中で分散する。理論によく一致することではあるが、１つ以上の第一級アミノ基を含む（メタ）アクリルポリマーの側鎖は、非共有相互作用によって基材の表面と化学的に相互作用することができると考えられている。
【００５０】
好ましい実施形態において、式Ｉの化合物は、式Ｉ−Ａ〜Ｉ−Ｄ：
【化３】
2018522873.tif 000008
の化合物の群から選択され、
上記式中、パラメータＲ１１〜Ｒ１３、Ｓｐ１１、Ｓｐ１２およびｔは、上記／下記の式Ｉで与えられている意味のうち１つを有する。
【００５１】
別の好ましい実施形態において、式Ｉの化合物は、以下の式：
【化４】
2018522873.tif 000009
の化合物の群から選択され、
上記式中、パラメータＲ１１〜Ｒ１３、Ｓｐ１１およびＳｐ１２は、上記／下記の式Ｉで与えられている意味のうち１つを有する。
【００５２】
好ましくは、式Ｉ−Ａ１〜Ｉ−Ｃ−４の化合物において、Ｒ１１は、それぞれ互いに独立してメチル基またはエチル基を表し、より好ましくは、それぞれの場合で、Ｒ１１は、メチル基またはエチル基、最も好ましくはメチル基を表す。
【００５３】
好ましくは、式Ｉ−Ａ１〜Ｉ−Ｄ−４の化合物において、Ｒ１３は、それぞれ互いに独立してメチル基またはエチル基を表し、より好ましくは、それぞれの場合で、Ｒ１３は、互いに独立してメチル基またはエチル基、最も好ましくは、それぞれの場合でメチル基またはエチル基、最も好ましくは、それぞれの場合でメチル基を表す。
【００５４】
好ましくは、式Ｉ−Ａ１〜Ｉ−Ｄ−４の化合物において、Ｓｐ１２は、それぞれ互いに独立してメチレンスペーサーまたはエチレンスペーサーを表し、より好ましくは、Ｓｐ１２はエチレンスペーサーを表す。
【００５５】
好ましくは、式Ｉ−Ａ１〜Ｉ−Ｄ−４の化合物において、Ｓｐ１１は、メチレンスペーサー、エチレンスペーサー、プロピレンスペーサー、ブチレンスペーサーを表し、より好ましくは、Ｓｐ１１は、直鎖状のｎ−プロピレンスペーサーまたは分枝鎖状のｓｅｃ−ブチレンスペーサーを表す。
【００５６】
好ましくは、式Ｉ−Ａ１〜Ｉ−Ｄ−４の化合物において、Ｒ１２は、Ｈまたはアルキレン基もしくはアルコキシ基を表し、より好ましくは、Ｒ１２はＨを表す。
【００５７】
より好ましくは、式Ｉの化合物は、以下の下位式：
【化５−１】
2018522873.tif 000010
【化５−２】
2018522873.tif 000011
の化合物から選択され、
上記式中、パラメータＲ１２およびＲ１３、Ｓｐ１１およびＳｐ１２は、上記／下記の式Ｉで与えられている意味のうち１つを有し、Ｍｅはメチル基を表し、Ｅｔはエチル基を表す。
【００５８】
式Ｉのさらなる好ましい化合物は、以下の式：
【化６−１】
2018522873.tif 000012
【化６−２】
2018522873.tif 000013
【化６−３】
2018522873.tif 000014
の化合物の群から選択され、
上記式中、パラメータＲ１２、Ｓｐ１１およびＳｐ１２は、上記／下記の式Ｉで与えられている意味のうち１つを有し、Ｍｅはメチル基を表し、Ｅｔはエチル基を表す。
【００５９】
式Ｉのさらなる好ましい化合物は、以下の式：
【化７−１】
2018522873.tif 000015
【化７−２】
2018522873.tif 000016
【化７−３】
2018522873.tif 000017
【化７−４】
2018522873.tif 000018
の化合物の群から選択され、
上記式中、パラメータＲ１２およびＳｐ１１は、上記／下記の式Ｉで与えられている意味のうち１つを有し、Ｍｅはメチル基を表し、Ｅｔはエチル基を表す。
【００６０】
式Ｉのさらなる好ましい化合物は、以下の式：
【化８−１】
2018522873.tif 000019
【化８−２】
2018522873.tif 000020
【化８−３】
2018522873.tif 000021
【化８−４】
2018522873.tif 000022
【化８−５】
2018522873.tif 000023
の化合物の群から選択され、
上記式中、パラメータＳｐ１１は、式Ｉで与えられている意味のうち１つを有し、好ましくは、メチレンスペーサー、エチレンスペーサー、直鎖状もしくは分枝鎖状のプロピレンスペーサーまたは直鎖状もしくは分枝鎖状のブチレンスペーサーを表し、Ｍｅはメチル基を表し、Ｅｔはエチル基を表す。
【００６１】
上記の式Ｉの化合物を、それ自体が公知であり、かつ例示的に、例えばＨｏｕｂｅｎ−Ｗｅｙｌ、Ｍｅｔｈｏｄｅｎ  ｄｅｒ  ｏｒｇａｎｉｓｃｈｅｎ  Ｃｈｅｍｉｅ、Ｔｈｉｅｍｅ−Ｖｅｒｌａｇ、Ｓｔｕｔｔｇａｒｔのような標準的な有機化学の著作物に記載されている方法によって製造することができる。
【００６２】
好ましい実施形態において、式Ｉの化合物を、相応したアミン誘導体および相応した有機塩素誘導体から、縮合反応で以下のように：
【化９】
2018522873.tif 000024
製造し、
上記式中、パラメータＲ１１〜Ｒ１３、Ｓｐ１１、Ｓｐ１２、ｓおよびｔは、上記／下記の式Ｉで与えられている意味のうち１つを有する。
【００６３】
少量の上記化合物を重合性ＬＣ材料に添加することが、基材、特にＴＡＣ、ＣＯＰまたはカラーフィルター材料の基材への重合したＬＣ層の接着性を改善する一助となった一方で、なおもＬＣ材料の望ましい液晶特性が維持され、かつ一方で、重合したフィルム中でＬＣ分子の均一なホメオトロピック方位が示されると判明した。よって、本発明による重合したフィルム中のＬＣ分子の好ましい方位は、ホメオトロピックである。したがって、本発明は、基材への重合したＬＣ層の接着性を改善するために、式Ｉの化合物を重合性ＬＣ材料中で使用するのと同様に、式Ｉの化合物を重合性ＬＣ材料中で接着促進剤として使用することにも関する。
【００６４】
例えば液晶ディスプレイで使用される場合、式Ｉの化合物または接着促進剤は、例えばフィルムの積層体（ｓｔａｃｋ）において、その他のディスプレイ構成要素、例えば配向層、電極層、カラーフィルター、平坦化層、偏光板、補償板、パッシベーション層、絶縁層、ブラックマスク、ディフューザー、リフレクター、保護層またはＰＳＡ（感圧接着）層への重合したＬＣフィルムの接着性を改善することができる。この接着促進剤は、セキュリティー的または装飾的な用途のために使用される場合、例えば価値のある文書または装飾すべき対象の表面への重合したＬＣフィルムの接着性を改善することができる。
【００６５】
好ましくは、式Ｉの化合物または接着促進剤の最少量は、重合性ＬＣ材料に対して、０．１質量％、特に０．５質量％、最も好ましくは１質量％である。式Ｉの化合物または接着促進剤の最大量は、重合性ＬＣ材料に対して、好ましくは１０質量％、非常に好ましくは５質量％、特に３質量％である。
【００６６】
本発明による重合性ＬＣ材料にとって適切な重合性化合物は好ましくは、メソゲン化合物または液晶化合物から選択される。よって、重合性ＬＣ材料は一般的に、１種以上の重合性でキラルまたはアキラルであるメソゲン化合物または液晶化合物を含む。
【００６７】
本発明のために使用される一反応性、二反応性および多反応性の重合性メソゲン化合物を、それ自体が公知であり、かつ例示的に、例えばＨｏｕｂｅｎ−Ｗｅｙｌ、Ｍｅｔｈｏｄｅｎ  ｄｅｒ  ｏｒｇａｎｉｓｃｈｅｎ  Ｃｈｅｍｉｅ、Ｔｈｉｅｍｅ−Ｖｅｒｌａｇ、Ｓｔｕｔｔｇａｒｔのような標準的な有機化学の著作物に記載されている方法によって製造することができる。
【００６８】
本発明に従った重合性ＬＣ材料中でモノマーまたはコモノマーとして使用可能である適切な重合性メソゲン化合物の例は、例えば国際公開第９３／２２３９７号（ＷＯ９３／２２３９７）、欧州特許出願公開第０２６１７１２号明細書（ＥＰ０２６１７１２）、独国特許出願公開第１９５０４２２４号明細書（ＤＥ１９５０４２２４）、国際公開第９５／２２５８６号（ＷＯ９５／２２５８６）、国際公開第９７／００６００号（ＷＯ９７／００６００）および英国特許第２３５１７３４号明細書（ＧＢ２３５１７３４）に記載されている。しかしながら、これらの文書に開示されている化合物は、単に例として見なされるべきであって、本発明の範囲を制限するものではない。
【００６９】
本発明による適切な重合性ＬＣ材料は、１種以上の一反応性、二反応性または多反応性の重合性液晶化合物を含み、これは好ましくは、以下の式ＩＩ：
【化１０】
2018522873.tif 000025
の化合物から選択され、
上記式中、
Ｐは、重合性基、好ましくはアクリル基、メタクリル基、ビニル基、ビニルオキシ基、プロペニルエーテル基、エポキシ基、オキセタン基またはスチレン基であり、
Ｓｐは、スペーサー基または単結合であり、
ＭＧは、ロッド型メソゲン基であり、これは好ましくは、式Ｍから選択され、
Ｍは、−（Ａ２１−Ｚ２１）ｋ−Ａ２２−（Ｚ２２−Ａ２３）ｌ−であり、
Ａ２１〜Ａ２３は、それぞれの場合で、互いに独立して、同じまたは異なる１つ以上の基Ｌによって任意で置換されたアリール基、ヘテロアリール基、複素環式基または脂環式基であり、好ましくは、同じまたは異なる１つ以上の基Ｌによって任意で置換された１，４−シクロヘキシレンまたは１，４−フェニレン、１，４−ピリジン、１，４−ピリミジン、２，５−チオフェン、２，６−ジチエノ［３，２−ｂ：２’，３’−ｄ］チオフェン、２，７−フルオリン、２，６−ナフタレン、２，７−フェナントレンであり、
Ｚ２１およびＺ２２は、それぞれの場合で、相互に独立して、−Ｏ−、−Ｓ−、−ＣＯ−、−ＣＯＯ−、−ＯＣＯ−、−Ｓ−ＣＯ−、−ＣＯ−Ｓ−、−Ｏ−ＣＯＯ−、−ＣＯ−ＮＲ０１−、−ＮＲ０１−ＣＯ−、−ＮＲ０１−ＣＯ−ＮＲ０２、−ＮＲ０１−ＣＯ−Ｏ−、−Ｏ−ＣＯ−ＮＲ０１−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）４−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ０１−、−ＣＹ０１＝ＣＹ０２−、−Ｃ≡Ｃ−、−ＣＨ＝ＣＨ−ＣＯＯ−、−ＯＣＯ−ＣＨ＝ＣＨ−または単結合、好ましくは−ＣＯＯ−、−ＯＣＯ−、−ＣＯ−Ｏ−、−Ｏ−ＣＯ−、−ＯＣＨ２−、−ＣＨ２Ｏ−、−ＣＨ２ＣＨ２−、−（ＣＨ２）４−、−ＣＦ２ＣＨ２−、−ＣＨ２ＣＦ２−、−ＣＦ２ＣＦ２−、−Ｃ≡Ｃ−、−ＣＨ＝ＣＨ−ＣＯＯ−、−ＯＣＯ−ＣＨ＝ＣＨ−または単結合であり、
Ｌは、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲｘｘＲｙｙ、−Ｃ（＝Ｏ）ＯＲｘｘ、−Ｃ（＝Ｏ）Ｒｘｘ、−ＮＲｘｘＲｙｙ、−ＯＨ、−ＳＦ５、または１〜１２個のＣ原子を有する直鎖状もしくは分枝鎖状のアルキル、アルコキシ、アルキルカルボニル、アルコキシカルボニル、アルキルカルボニルオキシもしくはアルコキシカルボニルオキシであり、ここで１個以上のＨ原子が、ＦまたはＣｌ、好ましくはＦ、−ＣＮまたは１〜６個のＣ原子を有する直鎖状もしくは分枝鎖状のアルキル、アルコキシ、アルキルカルボニル、アルコキシカルボニル、アルキルカルボニルオキシもしくはアルコキシカルボニルオキシによって任意で置換されており、
ＲｘｘおよびＲｙｙは、相互に独立して、Ｈを表すか、または１〜１２個のＣ原子を有するアルキルを表し、
Ｒ０は、Ｈであるか、１〜２０個のＣ原子、より好ましくは、１〜１５個のＣ原子を有する任意でフッ素化されたアルキル、アルコキシ、チオアルキル、アルキルカルボニル、アルコキシカルボニル、アルキルカルボニルオキシまたはアルコキシカルボニルオキシであるか、またはＹ０もしくはＰ−Ｓｐ−であり、
Ｙ０は、Ｆ、Ｃｌ、ＣＮ、ＮＯ２、ＯＣＨ３、ＯＣＮ、ＳＣＮであるか、１〜４個のＣ原子を有する任意でフッ素化されたアルキルカルボニル、アルコキシカルボニル、アルキルカルボニルオキシもしくはアルコキシカルボニルオキシであるか、または１〜４個のＣ原子を有するモノフッ素化、オリゴフッ素化もしくはポリフッ素化されたアルキルもしくはアルコキシであり、好ましくはＦ、Ｃｌ、ＣＮ、ＮＯ２、ＯＣＨ３であるか、または１〜４個のＣ原子を有するモノフッ素化、オリゴフッ素化もしくはポリフッ素化されたアルキルもしくはアルコキシであり、
Ｒ０１およびＲ０２はそれぞれ、互いに独立して、Ｈを表すか、または１〜１２個のＣ原子を有するアルキルを表し、かつ
Ｙ０１およびＹ０２はそれぞれ、互いに独立して、Ｈ、Ｆ、ＣｌまたはＣＮを表し、かつ
ｋおよびｌはそれぞれ、独立して、０、１、２、３または４、好ましくは０、１または２、最も好ましくは１である。
【００７０】
上記および下記で、「カルビル基」とは、少なくとも１個の炭素原子を含有する一価または多価の有機基を表し、これは、さらなる原子を含有しないもの（例えば−Ｃ≡Ｃ−など）であるか、または任意で１個以上のさらなる原子、例えばＮ、Ｏ、Ｓ、Ｐ、Ｓｉ、Ｓｅ、Ａｓ、ＴｅまたはＧｅなどを含有するもの（例えばカルボニルなど）である。「ヒドロカルビル基」とは、１個以上のＨ原子および任意で１個以上のヘテロ原子、例えばＮ、Ｏ、Ｓ、Ｐ、Ｓｉ、Ｓｅ、Ａｓ、ＴｅまたはＧｅなどをさらに含有するカルビル基を表す。
【００７１】
「ハロゲン」とは、Ｆ、Ｃｌ、ＢｒまたはＩ、好ましくはＦを表す。
【００７２】
カルビル基またはヒドロカルビル基は、飽和基または不飽和基であってよい。不飽和基は、例えばアリール基、アルケニル基またはアルキニル基である。３個より多くのＣ原子を有するカルビル基またはヒドロカルビル基は、直鎖状、分枝鎖状および／または環状であってよく、スピロ結合または縮合環を含有することができる。
【００７３】
上記および下記で、「アルキル」、「アリール」、「ヘテロアリール」などの用語はまた、多価基、例えばアルキレン、アリーレン、ヘテロアリーレンなどを包含する。「アリール」という用語は、芳香族炭素基またはこれから誘導された基を表す。「ヘテロアリール」という用語は、１個以上のヘテロ原子を含有する、上記の定義に従った「アリール」を表す。
【００７４】
好ましいカルビル基およびヒドロカルビル基は、１〜４０個、好ましくは１〜２５個、特に好ましくは１〜１８個のＣ原子を有する任意で置換されたアルキル、アルケニル、アルキニル、アルコキシ、アルキルカルボニル、アルコキシカルボニル、アルキルカルボニルオキシおよびアルコキシカルボニルオキシであるか、６〜４０個、好ましくは６〜２５個のＣ原子を有する任意で置換されたアリールまたはアリールオキシであるか、または６〜４０個、好ましくは６〜２５個のＣ原子を有する任意で置換されたアルキルアリール、アリールアルキル、アルキルアリールオキシ、アリールアルキルオキシ、アリールカルボニル、アリールオキシカルボニル、アリールカルボニルオキシおよびアリールオキシカルボニルオキシである。
【００７５】
さらなる好ましいカルビル基およびヒドロカルビル基は、Ｃ１〜Ｃ４０アルキル、Ｃ２〜Ｃ４０アルケニル、Ｃ２〜Ｃ４０アルキニル、Ｃ３〜Ｃ４０アリル、Ｃ４〜Ｃ４０アルキルジエニル、Ｃ４〜Ｃ４０ポリエニル、Ｃ６〜Ｃ４０アリール、Ｃ６〜Ｃ４０アルキルアリール、Ｃ６〜Ｃ４０アリールアルキル、Ｃ６〜Ｃ４０アルキルアリールオキシ、Ｃ６〜Ｃ４０アリールアルキルオキシ、Ｃ２〜Ｃ４０ヘテロアリール、Ｃ４〜Ｃ４０シクロアルキル、Ｃ４〜Ｃ４０シクロアルケニルなどである。Ｃ１〜Ｃ２２アルキル、Ｃ２〜Ｃ２２アルケニル、Ｃ２〜Ｃ２２アルキニル、Ｃ３〜Ｃ２２アリル、Ｃ４〜Ｃ２２アルキルジエニル、Ｃ６〜Ｃ１２アリール、Ｃ６〜Ｃ２０アリールアルキルおよびＣ２〜Ｃ２０ヘテロアリールが特に好ましい。
【００７６】
さらなる好ましいカルビル基およびヒドロカルビル基は、１〜４０個、好ましくは１〜２５個のＣ原子、より好ましくは１〜１２個のＣ原子を有する直鎖状、分枝鎖状または環状のアルキル基であり、これは、非置換であるか、またはＦ、Ｃｌ、Ｂｒ、ＩもしくはＣＮによって一置換もしくは多置換されており、ここで、１つ以上の非隣接ＣＨ２基を、互いに独立して、−Ｃ（Ｒｘ）＝Ｃ（Ｒｘ）−、−Ｃ≡Ｃ−、−Ｎ（Ｒｘ）−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合しないようにそれぞれ置換することができる。
【００７７】
Ｒｘは好ましくは、Ｈを表すか、ハロゲンを表すか、１〜２５個のＣ原子を有する直鎖状、分枝鎖状もしくは環状のアルキル鎖を表し、さらにここで、１つ以上の非隣接Ｃ原子を、−Ｏ−、−Ｓ−、−ＣＯ−、−ＣＯ−Ｏ−、−Ｏ−ＣＯ−、−Ｏ−ＣＯ−Ｏ−によって置換することができ、ここで１個以上のＨ原子を、フッ素によって、６〜４０個のＣ原子を有する任意で置換されたアリール基もしくはアリールオキシ基によって、または２〜４０個のＣ原子を有する任意で置換されたヘテロアリール基もしくはヘテロアリールオキシ基によって置換することができる。
【００７８】
好ましいアルキル基は、例えばメチル、エチル、ｎ−プロピル、イソプロピル、ｎ−ブチル、イソブチル、ｓ−ブチル、ｔ−ブチル、２−メチルブチル、ｎ−ペンチル、ｓ−ペンチル、シクロペンチル、ｎ−ヘキシル、シクロヘキシル、２−エチルヘキシル、ｎ−ヘプチル、シクロヘプチル、ｎ−オクチル、シクロオクチル、ｎ−ノニル、ｎ−デシル、ｎ−ウンデシル、ｎ−ドデシル、ドデカニル、トリフルオロメチル、ペルフルオロ−ｎ−ブチル、２，２，２−トリフルオロエチル、ペルフルオロオクチル、ペルフルオロヘキシルなどである。
【００７９】
好ましいアルケニル基は、例えばエテニル、プロペニル、ブテニル、ペンテニル、シクロペンテニル、ヘキセニル、シクロヘキセニル、ヘプテニル、シクロヘプテニル、オクテニル、シクロオクテニルなどである。
【００８０】
好ましいアルキニル基は、例えばエチニル、プロピニル、ブチニル、ペンチニル、ヘキシニル、オクチニルなどである。
【００８１】
好ましいアルコキシ基は、例えばメトキシ、エトキシ、２−メトキシエトキシ、ｎ−プロポキシ、ｉ−プロポキシ、ｎ−ブトキシ、ｉ−ブトキシ、ｓ−ブトキシ、ｔ−ブトキシ、２−メチルブトキシ、ｎ−ペントキシ、ｎ−ヘキソキシ、ｎ−ヘプチルオキシ、ｎ−オクチルオキシ、ｎ−ノニルオキシ、ｎ−デシルオキシ、ｎ−ウンデシルオキシ、ｎ−ドデシルオキシなどである。
【００８２】
好ましいアミノ基は、例えばジメチルアミノ、メチルアミノ、メチルフェニルアミノ、フェニルアミノなどである。
【００８３】
アリール基およびヘテロアリール基は、単環式または多環式であってよく、つまり、これらは、１つの環（例えばフェニルなど）または２つ以上の環を有することができ、また、これらの環は、縮合（例えばナフチルなど）されていても、または共有結合（例えばビフェニルなど）されていても、または縮合および結合した環の組み合わせを含有していてもよい。ヘテロアリール基は、１個以上のヘテロ原子、好ましくはＯ、Ｎ、ＳおよびＳｅから選択されたものを含有する。
【００８４】
６〜２５個のＣ原子を有する単環式、二環式または三環式のアリール基、および２〜２５個のＣ原子を有する単環式、二環式または三環式のヘテロアリール基が特に好ましく、これらは、任意で縮合環を含有し、かつ任意で置換されている。５員環、６員環または７員環のアリール基およびヘテロアリール基がさらに好ましく、さらにここで、１つ以上のＣＨ基を、Ｎ、ＳまたはＯによって、Ｏ原子および／またはＳ原子が互いに直接結合しないように置換することができる。
【００８５】
好ましいアリール基は、例えばフェニル、ビフェニル、テルフェニル、［１，１’：３’，１’’］テルフェニル−２’−イル、ナフチル、アントラセン、ビナフチル、フェナントレン、ピレン、ジヒドロピレン、クリセン、ペリレン、テトラセン、ペンタセン、ベンゾピレン、フルオレン、インデン、インデノフルオレン、スピロビフルオレンなどである。
【００８６】
好ましいヘテロアリール基は例えば、５員環の環、例えばピロール、ピラゾール、イミダゾール、１，２，３−トリアゾール、１，２，４−トリアゾール、テトラゾール、フラン、チオフェン、セレノフェン、オキサゾール、イソキサゾール、１，２−チアゾール、１，３−チアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾールであるか、６員環の環、例えばピリジン、ピリダジン、ピリミジン、ピラジン、１，３，５−トリアジン、１，２，４−トリアジン、１，２，３−トリアジン、１，２，４，５−テトラジン、１，２，３，４−テトラジン、１，２，３，５−テトラジンであるか、または縮合基、例えばインドール、イソインドール、インドリジン、インダゾール、ベンゾイミダゾール、ベンゾトリアゾール、プリン、ナフトイミダゾール、フェナントロイミダゾール、ピリドイミダゾール、ピラジンイミダゾール、キノキサリンイミダゾール、ベンゾオキサゾール、ナフトオキサゾール、アントロオキサゾール、フェナントロオキサゾール、イソキサゾール、ベンゾチアゾール、ベンゾフラン、イソベンゾフラン、ジベンゾフラン、キノリン、イソキノリン、プテリジン、ベンゾ−５，６−キノリン、ベンゾ−６，７−キノリン、ベンゾ−７，８−キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［２，３ｂ］チオフェン、チエノ［３，２ｂ］チオフェン、ジチエノチオフェン、イソベンゾチオフェン、ジベンゾチオフェン、ベンゾチアジアゾチオフェン、またはこれらの基の組み合わせである。また、ヘテロアリール基は、アルキル基、アルコキシ基、チオアルキル基、フルオリン基、フルオロアルキル基またはさらなるアリール基もしくはヘテロアリール基で置換されていてよい。
【００８７】
（非芳香族）脂環式・複素環式基は、飽和環、つまり単結合だけを含有するもの、および部分不飽和環、つまり多重結合も含有するものの両方を包含する。複素環式環は、１個以上のヘテロ原子、好ましくはＳｉ、Ｏ、Ｎ、ＳおよびＳｅから選択されたものを含有する。
【００８８】
（非芳香族）脂環式・複素環式基は、単環式、つまり、１つの環だけ（例えばシクロヘキサンなど）を含有するか、または多環式、つまり、複数の環（例えばデカヒドロナフタレンまたはビシクロオクタンなど）を含有することができる。飽和基が特に好ましい。３〜２５個のＣ原子を有する単環式、二環式または三環式の基がさらに好ましく、これらは、任意で縮合環を含有し、かつ任意で置換されている。５員環、６員環、７員環または８員環の炭素環式基がさらに好ましく、さらにここで、１個以上のＣ原子をＳｉによって置換することができ、かつ／または１つ以上のＣＨ基をＮによって置換することができ、かつ／または１つ以上の非隣接ＣＨ２基を−Ｏ−および／または−Ｓ−によって置換することができる。
【００８９】
好ましい脂環式・複素環式基は例えば、５員環の基、例えばシクロペンタン、テトラヒドロフラン、テトラヒドロチオフラン、ピロリジン、６員環の基、例えばシクロヘキサン、シリナン（ｓｉｌｉｎａｎｅ）、シクロヘキセン、テトラヒドロピラン、テトラヒドロチオピラン、１，３−ジオキサン、１，３−ジチアン、ピペリジン、７員環の基、例えばシクロヘプタン、および縮合基、例えばテトラヒドロナフタレン、デカヒドロナフタレン、インダン、ビシクロ［１．１．１］−ペンタン−１，３−ジイル、ビシクロ［２．２．２］オクタン−１，４−ジイル、スピロ［３．３］ヘプタン−２，６−ジイル、オクタヒドロ−４，７−メタノインダン−２，５−ジイルである。
【００９０】
アリール基、ヘテロアリール基、カルビル基およびヒドロカルビル基は、任意で１つ以上の置換基を有し、これは好ましくは、シリル、スルホ、スルホニル、ホルミル、アミン、イミン、ニトリル、メルカプト、ニトロ、ハロゲン、Ｃ１〜１２アルキル、Ｃ６〜１２アリール、Ｃ１〜１２アルコキシ、ヒドロキシルまたはこれらの基の組み合わせを含む群から選択される。
【００９１】
好ましい置換基は例えば、溶解性促進基、例えばアルキルもしくはアルコキシであるか、電子求引性基、例えばフッ素、ニトロもしくはニトリルであるか、またはポリマーにおけるガラス転移温度（Ｔｇ）を向上させるための置換基、特にバルキー（ｂｕｌｋｙ）基、例えばｔ−ブチル基もしくは任意で置換されたアリール基などである。
【００９２】
好ましい置換基（以下では「Ｌ」とも称する）は、例えばＦ、Ｃｌ、Ｂｒ、Ｉ、−ＯＨ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｃ（＝Ｏ）ＯＲｘ、−Ｎ（Ｒｘ）２であり、ここでＲｘは、上述の意味を有し、Ｙ１は、ハロゲン、４〜４０個、好ましくは４〜２０個の環原子を有する任意で置換されたシリル、任意で置換されたアリールもしくはヘテロアリール、および１〜２５個のＣ原子を有する直鎖状または分枝鎖状のアルキル、アルケニル、アルキニル、アルコキシ、アルキルカルボニル、アルコキシカルボニル、アルキルカルボニルオキシまたはアルコキシカルボニルオキシを表し、ここで１個以上のＨ原子をＦまたはＣｌによって任意で置換することができる。
【００９３】
「置換されたシリルまたはアリール」とは、好ましくは、ハロゲン、−ＣＮ、Ｒ０、−ＯＲ０、−ＣＯ−Ｒ０、−ＣＯ−Ｏ−Ｒ０、−Ｏ−ＣＯ−Ｒ０または−Ｏ−ＣＯ−Ｏ−Ｒ０によって置換されていることを意味し、ここでＲ０は、上述の意味を有する。
【００９４】
特に好ましい置換基Ｌは、例えばＦ、Ｃｌ、ＣＮ、ＮＯ２、ＣＨ３、Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５、さらにフェニルである。
【００９５】
上記および下記に示される式において、置換されたフェニレン環
【化１１−１】
2018522873.tif 000026
は、好ましくは、
【化１１−２】
2018522873.tif 000027
であり、
上記式中、Ｌは、それぞれの場合で、上記および下記で与えられた意味のうち１つと同じであるか、または異なっており、かつ好ましくは、Ｆ、Ｃｌ、ＣＮ、ＮＯ２、ＣＨ３、Ｃ２Ｈ５、Ｃ（ＣＨ３）３、ＣＨ（ＣＨ３）２、ＣＨ２ＣＨ（ＣＨ３）Ｃ２Ｈ５、ＯＣＨ３、ＯＣ２Ｈ５、ＣＯＣＨ３、ＣＯＣ２Ｈ５、ＣＯＯＣＨ３，ＣＯＯＣ２Ｈ５、ＣＦ３、ＯＣＦ３、ＯＣＨＦ２、ＯＣ２Ｆ５またはＰ−Ｓｐ−、非常に好ましくは、Ｆ、Ｃｌ、ＣＮ、ＣＨ３、Ｃ２Ｈ５、ＯＣＨ３、ＣＯＣＨ３、ＯＣＦ３またはＰ−Ｓｐ−、最も好ましくは、Ｆ、Ｃｌ、ＣＨ３、ＯＣＨ３、ＣＯＣＨ３またはＯＣＦ３である。
【００９６】
重合性基Ｐは好ましくは、Ｃ＝Ｃ二重結合またはＣ≡Ｃ三重結合を含有する基、および開環を伴う重合に適した基、例えばオキセタン基またはエポキシド基などから選択される。
【００９７】
非常に好ましくは、重合性基Ｐは、ＣＨ２＝ＣＷ１−ＣＯＯ−、ＣＨ２＝ＣＷ１−ＣＯ−、
【化１２】
2018522873.tif 000028
ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、ＣＨ３−ＣＨ＝ＣＨ−Ｏ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−から成る群より選択され、ここでＷ１は、Ｈ、Ｆ、Ｃｌ、ＣＮ、ＣＦ３、フェニルを表すか、または１〜５個のＣ原子を有するアルキルを表し、特にＨ、Ｆ、ＣｌまたはＣＨ３を表し、Ｗ２は、Ｈを表すか、または１〜５個のＣ原子を有するアルキルを表し、特にＨ、メチル、エチルまたはｎ−プロピルを表し、Ｗ３およびＷ４はそれぞれ、互いに独立して、Ｈ、Ｃｌまたは１〜５個のＣ原子を有するアルキルを表し、Ｐｈｅは、上記のように定義されているがＰ−Ｓｐとは異なる１つ以上の基Ｌによって任意で置換された１，４−フェニレンを表し、ｋ１、ｋ２およびｋ３はそれぞれ、互いに独立して０または１を表し、ｋ３は好ましくは１を表し、ｋ４は１〜１０の整数である。
【００９８】
特に好ましい基Ｐは、ＣＨ２＝ＣＨ−ＣＯＯ−、ＣＨ２＝Ｃ（ＣＨ３）−ＣＯＯ−、ＣＨ２＝ＣＦ−ＣＯＯ−、ＣＨ２＝ＣＨ−、ＣＨ２＝ＣＨ−Ｏ−、（ＣＨ２＝ＣＨ）２ＣＨ−ＯＣＯ−、（ＣＨ２＝ＣＨ）２ＣＨ−Ｏ−、
【化１３】
2018522873.tif 000029
、特にビニルオキシ、アクリレート、メタクリレート、フルオロアクリレート、クロロアクリレート、オキセタンおよびエポキシド、最も好ましくはアクリレートまたはメタクリレートである。
【００９９】
本発明のさらなる好ましい実施形態において、全ての重合性化合物およびこれらの下位式は、１つ以上の基Ｐ−Ｓｐ−の代わりに、２つ以上の重合性基Ｐ（多反応性の重合性基）を含有する１つ以上の分枝鎖状基を含有する。この種の適切な基およびこれらを含有する重合性化合物は、例えば米国特許第７，０６０，２００号明細書（ＵＳ７，０６０，２００Ｂ１）または米国特許出願公開第２００６／０１７２０９０号明細書（ＵＳ２００６／０１７２０９０Ａ１）に記載されている。以下の式：
【化１４】
2018522873.tif 000030
から選択される多反応性の重合性基が特に好ましく、
上記式中、
アルキルは、単結合を表すか、または１〜１２個のＣ原子を有する直鎖状もしくは分枝鎖状のアルキレンを表し、ここで１つ以上の非隣接ＣＨ２基を、互いに独立して、−Ｃ（Ｒｘ）＝Ｃ（Ｒｘ）−、−Ｃ≡Ｃ−、−Ｎ（Ｒｘ）−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合しないようにそれぞれ置換することができ、さらにここで、１個以上のＨ原子を、Ｆ、ＣｌまたはＣＮによって置換することができ、ここでＲｘは、上述の意味を有し、かつ好ましくは、上記で定義したＲ０を表し、
ａａおよびｂｂはそれぞれ、互いに独立して、０、１、２、３、４、５または６を表し、
Ｘは、Ｘ’について示した意味のうち１つを有し、かつ
Ｐ１〜５はそれぞれ、互いに独立して、Ｐについて示した意味のうち１つを有する。
【０１００】
好ましいスペーサー基Ｓｐは、式Ｓｐ’−Ｘ’から選択され、そのため、基「Ｐ−Ｓｐ−」は、式「Ｐ−Ｓｐ’−Ｘ’−」に一致し、ここで、
Ｓｐ’は、１〜２０個、好ましくは１〜１２個のＣ原子を有するアルキレンを表し、これは、Ｆ、Ｃｌ、Ｂｒ、ＩまたはＣＮによって任意で一置換または多置換されており、さらにここで、１つ以上の非隣接ＣＨ２基を、互いに独立して、−Ｏ−、−Ｓ−、−ＮＨ−、−ＮＲ０１−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＮＲ０１−ＣＯ−Ｏ−、−Ｏ−ＣＯ−ＮＲ０１−、−ＮＲ０１−ＣＯ−ＮＲ０１−、−ＣＨ＝ＣＨ−または−Ｃ≡Ｃ−によって、Ｏ原子および／またはＳ原子が互いに直接結合しないようにそれぞれ置換することができ、
Ｘ’は、−Ｏ−、−Ｓ−、−ＣＯ−、−ＣＯＯ−、−ＯＣＯ−、−Ｏ−ＣＯＯ−、−ＣＯ−ＮＲ０１−、−ＮＲ０１−ＣＯ−、−ＮＲ０１−ＣＯ−ＮＲ０１−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ０１−、−ＣＹ０１＝ＣＹ０２−、−Ｃ≡Ｃ−、−ＣＨ＝ＣＨ−ＣＯＯ−、−ＯＣＯ−ＣＨ＝ＣＨ−または単結合を表し、
Ｒ０１およびＲ０２はそれぞれ、互いに独立して、Ｈを表すか、または１〜１２個のＣ原子を有するアルキルを表し、かつ
Ｙ０１およびＹ０２はそれぞれ、互いに独立して、Ｈ、Ｆ、ＣｌまたはＣＮを表し、
Ｘ’は好ましくは、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０１−ＣＯ−、−ＮＲ０１−ＣＯ−ＮＲ０１−または単結合である。
【０１０１】
一般的なスペーサー基Ｓｐ’は、例えば−（ＣＨ２）ｐ１−、−（ＣＨ２ＣＨ２Ｏ）ｑ１−ＣＨ２ＣＨ２−、−ＣＨ２ＣＨ２−Ｓ−ＣＨ２ＣＨ２−、−ＣＨ２ＣＨ２−ＮＨ−ＣＨ２ＣＨ２−または−（ＳｉＲ０１Ｒ０２−Ｏ）ｐ１−であり、ここで、ｐ１は１〜１２の整数であり、ｑ１は１〜３の整数であり、Ｒ０１およびＲ０２は上述の意味を有する。
【０１０２】
特に好ましい基−Ｘ’−Ｓｐ’−は、−（ＣＨ２）ｐ１−、−Ｏ−（ＣＨ２）ｐ１−、−ＯＣＯ−（ＣＨ２）ｐ１−、−ＯＣＯＯ−（ＣＨ２）ｐ１−である。
【０１０３】
特に好ましい基Ｓｐ’は例えば、それぞれの場合で、直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレンおよびブテニレンである。
【０１０４】
好ましい一反応性、二反応性または多反応性の重合性液晶化合物は、例えば国際公開第９３／２２３９７号（ＷＯ９３／２２３９７）、欧州特許出願公開第０２６１７１２号明細書（ＥＰ０２６１７１２）、独国特許出願公開第１９５０４２２４号明細書（ＤＥ１９５０４２２４）、国際公開第９５／２２５８６号（ＷＯ９５／２２５８６）、国際公開第９７／００６００号（ＷＯ９７／００６００）、米国特許第５，５１８，６５２号明細書（ＵＳ５，５１８，６５２）、米国特許第５，７５０，０５１号明細書（ＵＳ５，７５０，０５１）、米国特許第５，７７０，１０７号明細書（ＵＳ５，７７０，１０７）および米国特許第６，５１４，５７８号明細書（ＵＳ６，５１４，５７８）に開示されている。
【０１０５】
さらなる好ましい一反応性、二反応性または多反応性の重合性液晶化合物は、以下の表：
【化１５−１】
2018522873.tif 000031
【化１５−２】
2018522873.tif 000032
【化１５−３】
2018522873.tif 000033
【化１５−４】
2018522873.tif 000034
に示されており、
上記式中、
Ｐ０は、様々な場合で、互いに独立して、重合性基、好ましくはアクリル基、メタクリル基、オキセタン基、エポキシ基、ビニル基、ビニルオキシ基、プロペニルエーテル基またはスチレン基であり、
Ａ０は、様々な場合で、互いに独立して、１、２、３もしくは４つの基Ｌによって任意で置換された１，４−フェニレンであるか、またはｔｒａｎｓ−１，４−シクロヘキシレンであり、
Ｚ０は、様々な場合で、互いに独立して、−ＣＯＯ−、−ＯＣＯ−、−ＣＨ２ＣＨ２−、−Ｃ≡Ｃ−、−ＣＨ＝ＣＨ−、−ＣＨ＝ＣＨ−ＣＯＯ−、−ＯＣＯ−ＣＨ＝ＣＨ−または単結合であり、
ｒは、０、１、２、３または４、好ましくは０、１または２であり、
ｔは、様々な場合で、互いに独立して０、１、２または３であり、
ｕおよびｖは、相互に独立して０、１または２であり、
ｗは、０または１であり、
ｘおよびｙは、相互に独立して、０であるか、または同じもしくは異なる１〜１２の整数であり、
ｚは、０または１であり、ただし、隣接するｘまたはｙが０である場合、ｚは０であり、
さらにここで、ベンゼン環およびナフタレン環は、同じまたは異なる１つ以上の基Ｌによってさらに置換されていてよい。パラメータＲ０、Ｙ０、Ｒ０１、Ｒ０２およびＬは、上記式ＩＩで与えられたものと同じ意味を有する。
【０１０６】
本発明による方法のために使用される好ましいＬＣ材料における前記一反応性、二反応性または多反応性の液晶化合物の割合は概して、好ましくは３０〜９９．９質量％の範囲、より好ましくは４０〜９９．９質量％の範囲、さらにより好ましくは５０〜９９．９質量％の範囲にある。
【０１０７】
重合性ＬＣ材料は好ましくは、１つの重合性基を有する１種以上の重合性化合物（一反応性）と２つ以上の重合性基を有する１種以上の重合性化合物（二反応性または多反応性）とを含む混合物である。
【０１０８】
別の好ましい実施形態において、架橋度の低いフィルムを製造するために使用される重合性ＬＣ材料は、重合性基を２つより多く有する化合物を含有しない。
【０１０９】
別の好ましい実施形態において、架橋度の低いフィルムを製造するために使用される重合性ＬＣ材料は、アキラル材料であり、つまりこれは、キラル化合物を含有しない。
【０１１０】
上記および下記で言及される重合性化合物および重合性メソゲン化合物は、好ましくはモノマーである。
【０１１１】
本発明の別の対象は、式Ｉの１種以上の化合物を含むか、または上記および下記のＲＭ混合物を含み、かつさらに、１種以上の溶媒および／またはさらなる添加剤を含むＲＭ調製物である。
【０１１２】
好ましい実施形態において、ＲＭ調製物は、重合開始剤、界面活性剤、安定化剤、触媒、増感剤、禁止剤、連鎖移動剤、共反応性モノマー、反応性シンナー、表面活性化合物、潤滑剤、湿潤剤、分散剤、疎水化剤、接着剤、流動性向上剤、脱泡剤または泡消し剤、脱気剤（ｄｅａｅｒａｔｏｒｓ）、希釈剤、反応性希釈剤、助剤、着色剤、染料、顔料およびナノ粒子から成る群より選択される１種以上の添加剤を任意で含む。
【０１１３】
別の好ましい実施形態において、ＲＭ調製物は、重合性非メソゲン化合物（反応性シンナー）から選択される１種以上の添加剤を任意で含む。ＲＭ調製物におけるこれらの添加剤の量は、好ましくは０〜３０％、非常に好ましくは０〜２５％である。
【０１１４】
使用する反応性シンナーは、文字通り反応性シンナーと称される物質だけでなく、１つ以上の補足的な反応性単位、例えばヒドロキシル基、チオール基またはアミノ基を含有する上記で既に述べられた補助化合物でもあり、これによって、液晶化合物の重合性単位との反応が起こり得る。
【０１１５】
光重合が通常可能である物質は例えば、少なくとも１つのオレフィン二重結合を含有する一官能性、二官能性および多官能性の化合物を含む。これらの例は、カルボン酸、例えばラウリン酸、ミリスチン酸、パルミチン酸およびステアリン酸のビニルエステル、ジカルボン酸、例えばコハク酸、アジピン酸のビニルエステル、一官能性アルコール、例えばラウリルアルコール、ミリスチルアルコール、パルミチルアルコールおよびステアリルアルコールのアリルエーテルおよびビニルエーテルおよびメタクリル酸エステルおよびアクリル酸エステル、二官能性アルコール、例えばエチレングリコールおよび１，４−ブタンジオールのジアリルエーテルおよびジビニルエーテルである。
【０１１６】
また例えば、多官能性アルコールのメタクリル酸エステルおよびアクリル酸エステル、特にヒドロキシル基の他にさらなる官能基を含有しないか、または多くともエーテル基しか含有しないものが適切である。このようなアルコールの例は、二官能性アルコール、例えばエチレングリコール、プロピレングリコールおよびこれらを高級に縮合させた代表的なもの、例えばジエチレングリコール、トリエチレングリコール、ジプロピレングリコール、トリプロピレングリコールなど、ブタンジオール、ペンタンジオール、ヘキサンジオール、ネオペンチルグリコール、アルコキシル化されたフェノール化合物、例えばエトキシル化およびプロポキシル化されたビスフェノール、シクロヘキサンジメタノール、三官能性および多官能性のアルコール、例えばグリセロール、トリメチロールプロパン、ブタントリオール、トリメチロールエタン、ペンタエリトリトール、ジトリメチロールプロパン、ジペンタエリトリトール、ソルビトール、マンニトール、ならびにアルコキシル化された、特にエトキシル化およびプロポキシル化された相応するアルコールである。
【０１１７】
その他の適切な反応性シンナーは、ポリエステル（メタ）アクリレートであり、これは、ポリエステロールの（メタ）アクリル酸エステルである。
【０１１８】
適切なポリエステロールの例は、ポリカルボン酸、好ましくはジカルボン酸を、ポリオール、好ましくはジオールを使用してエステル化することによって製造可能なものである。このようなヒドロキシル含有ポリエステルのための開始材料は、当業者に公知である。使用可能なジカルボン酸は、コハク酸、グルタル酸、アジピン酸、セバシン酸、ｏ−フタル酸および異性体、ならびにこれらの水素化生成物、および前記酸のエステル化可能なおよびエステル置換可能な誘導体、例えば無水物およびジアルキルエステルである。適切なポリオールは、上述のアルコール、好ましくはエチレングリコール、１，２−および１，３−プロピレングリコール、１，４−ブタンジオール、１，６−ヘキサンジオール、ネオペンチルグリコール、シクロヘキサンジメタノール、ならびにエチレングリコールタイプおよびプロピレングリコールタイプのポリグリコールである。
【０１１９】
適切な反応性シンナーはさらに、１，４−ジビニルベンゼン、トリアリルシアヌレート、以下の式のトリシクロデセニルアルコールのアクリル酸エステル（ジヒドロジシクロペンタジエニルアクリレートという名称でも知られている）：
【化１６】
2018522873.tif 000035
、ならびにアクリル酸、メタクリル酸およびシアノアクリル酸のアリルエステルである。
【０１２０】
例を用いて述べた反応性シンナーのうち、特に、および上述の好ましい組成物に鑑みて、光重合性基を含有するものを使用する。
【０１２１】
この群は例えば、二価アルコールおよび多価アルコール、例えばエチレングリコール、プロピレングリコールおよびこれらを高度に縮合させた代表的なもの、例えばジエチレングリコール、トリエチレングリコール、ジプロピレングリコール、トリプロピレングリコールなど、ブタンジオール、ペンタンジオール、ヘキサンジオール、ネオペンチルグリコール、シクロヘキサンジメタノール、グリセロール、トリメチロールプロパン、ブタントリオール、トリメチロールエタン、ペンタエリトリトール、ジトリメチロールプロパン、ジペンタエリトリトール、ソルビトール、マンニトール、ならびにアルコキシル化された、特にエトキシル化およびプロポキシル化された相応するアルコールを含む。
【０１２２】
さらにまた、この群は例えば、アルコキシル化されたフェノール化合物、例えばエトキシル化およびプロポキシル化されたビスフェノールを含む。
【０１２３】
これらの反応性シンナーはさらに、例えばエポキシドまたはウレタン（メタ）アクリレートであってよい。
【０１２４】
エポキシド（メタ）アクリレートは例えば、オレフィンまたはポリグリシジルエーテルもしくはジグリシジルエーテル、例えばビスフェノールＡジグリシジルエーテルを（メタ）アクリル酸によってエポキシ化する当業者に公知の反応によって得ることが可能なものである。
【０１２５】
ウレタン（メタ）アクリレートは特に、ヒドロキシルアルキル（メタ）アクリレートとポリイソシアネートまたはジイソシアネートとの同じく当業者に公知の反応の生成物である。
【０１２６】
このようなエポキシドおよびウレタン（メタ）アクリレートは、上記に示される化合物のなかでも、「混合形態」として含まれている。
【０１２７】
反応性シンナーを使用する場合、その量および特性は、一方では満足のいく望ましい効果、例えば本発明による組成物の望ましい色が達成され、しかし他方では液晶組成物の相挙動が過剰に損なわれないように、各条件に適合される必要がある。架橋度の低い（架橋度の高い）液晶組成物を、例えば１分子あたり比較的小さな（大きな）数の反応性単位を有する相応した反応性シンナーを使用して製造することができる。
【０１２８】
希釈剤の群は、例えば以下のものを含む：
Ｃ１〜Ｃ４アルコール、例えばメタノール、エタノール、ｎ−プロパノール、イソプロパノール、ブタノール、イソブタノール、ｓｅｃ−ブタノール、特にＣ５〜Ｃ１２アルコール、ｎ−ペンタノール、ｎ−ヘキサノール、ｎ−ヘプタノール、ｎ−オクタノール、ｎ−ノナノール、ｎ−デカノール、ｎ−ウンデカノールおよびｎ−ドデカノール、ならびにこれらの異性体、グリコール、例えば１，２−エチレングリコール、１，２−および１，３−プロピレングリコール、１，２−、２，３−および１，４−ブチレングリコール、ジおよびトリエチレングリコール、ならびにジおよびトリプロピレングリコールと、エーテル、例えばメチルｔｅｒｔ−ブチルエーテル、１，２−エチレングリコールモノおよびジメチルエーテル、１，２−エチレングリコールモノおよびジエチルエーテル、３−メトキシプロパノール、３−イソプロポキシプロパノール、テトラヒドロフラン、ならびにジオキサンと、ケトン、例えばアセトン、メチルエチルケトン、メチルイソブチルケトンおよびジアセトンアルコール（４−ヒドロキシ−４−メチル−２−ペンタノン）と、Ｃ１〜Ｃ５アルキルエステル、例えばメチルアセテート、エチルアセテート、プロピルアセテート、ブチルアセテートおよびアミルアセテート、脂肪族および芳香族の炭化水素、例えばペンタン、ヘキサン、ヘプタン、オクタン、イソオクタン、石油エーテル、トルエン、キシレン、エチルベンゼン、テトラリン、デカリン、ジメチルナフタレン、揮発油、Ｓｈｅｌｌｓｏｌ（登録商標）およびＳｏｌｖｅｓｓｏ（登録商標）鉱油、例えばガソリン、ケロシン、軽油および灯油、また天然油、例えばオリーブ油、大豆油、ナタネ油、アマニ油、ならびにひまわり油。
【０１２９】
また、当然のことながら、本発明による組成物中でこれらの希釈剤の混合物を使用することも可能である。
【０１３０】
少なくとも部分混和性がある限り、これらの希釈剤を水と混合してもよい。ここで適切な希釈剤の例は、Ｃ１〜Ｃ４アルコール、例えばメタノール、エタノール、ｎ−プロパノール、イソプロパノール、ブタノール、イソブタノールおよびｓｅｃ−ブタノール、グリコール、例えば１，２−エチレングリコール、１，２−および１，３−プロピレングリコール、１，２−、２，３−および１，４−ブチレングリコール、ジおよびトリエチレングリコール、ならびにジおよびトリプロピレングリコールと、エーテル、例えばテトラヒドロフランおよびジオキサンと、ケトン、例えばアセトン、メチルエチルケトンおよびジアセトンアルコール（４−ヒドロキシ−４−メチル−２−ペンタノン）と、Ｃ１〜Ｃ４アルキルエステル、例えばメチルアセテート、エチルアセテート、プロピルアセテートおよびブチルアセテートである。
【０１３１】
希釈剤は、ＲＭ調製物の全質量を基準として、約０〜１０．０質量％、好ましくは約０〜５．０質量％の割合で任意で使用される。
【０１３２】
消泡剤および脱気剤（ｃ１））、潤滑剤および流動助剤（ｃ２））、熱硬化性または放射線硬化性助剤（ｃ３））、基材湿潤助剤（ｃ４））、湿潤・分散助剤（ｃ５））、疎水化剤（ｃ６））、接着促進剤（ｃ７））、ならびに耐引っかき性向上用助剤（ｃ８））は、それらの働きにおいて、互いに厳密に区切ることはできない。
【０１３３】
例えば、潤滑剤および流動助剤は、しばしば消泡剤および／または脱気剤および／または耐引っかき性改善用助剤としても働く。放射線硬化性助剤は、潤滑剤および流動助剤および／または脱気剤および／または基材湿潤助剤としても働くことができる。個別の場合において、これらの助剤の幾つかは、接着促進剤（ｃ８））の機能を果たすこともできる。
【０１３４】
したがって、上記で述べたことに相応して、特定の添加剤を下記のｃ１）〜ｃ８）の複数の群に分類することができる。
【０１３５】
群ｃ１）にある消泡剤は、ケイ素不含ポリマーおよびケイ素含有ポリマーを含む。ケイ素含有ポリマーは例えば、未変性もしくは変性ポリジアルキルシロキサン、またはポリジアルキルシロキサンとポリエーテル単位とを含む分枝鎖状コポリマー、櫛形コポリマーもしくはブロックコポリマーであり、後者は、エチレンオキシドまたはプロピレンオキシドから得ることができる。
【０１３６】
群ｃ１）にある脱気剤は例えば、有機ポリマー、例えばポリエーテルおよびポリアクリレート、ジアルキルポリシロキサン、特にジメチルポリシロキサン、有機変性ポリシロキサン、例えばアリールアルキル変性ポリシロキサン、ならびにフルオロシリコーンを含む。
【０１３７】
消泡剤の働きは実質的に、フォーム形成の防止または既に形成されているフォームの破壊に基づく。消泡剤は、微細な気体または気泡の一体化を促進することによって実質的に作用して、脱気すべき媒体、例えば本発明による組成物中でより大きな泡をもたらし、それにより、気体の（空気の）放出が加速される。消泡剤を頻繁に脱気剤としても使用することも、また逆に脱気剤を消泡剤として使用することもできるため、これらの添加剤をまとめて群ｃ１）に含めた。
【０１３８】
このような助剤は例えば、Ｔｅｇｏから、ＴＥＧＯ（登録商標）Ｆｏａｍｅｘ８００、ＴＥＧＯ（登録商標）Ｆｏａｍｅｘ８０５、ＴＥＧＯ（登録商標）Ｆｏａｍｅｘ８１０、ＴＥＧＯ（登録商標）Ｆｏａｍｅｘ８１５、ＴＥＧＯ（登録商標）Ｆｏａｍｅｘ８２５、ＴＥＧＯ（登録商標）Ｆｏａｍｅｘ８３５、ＴＥＧＯ（登録商標）Ｆｏａｍｅｘ８４０、ＴＥＧＯ（登録商標）Ｆｏａｍｅｘ８４２、ＴＥＧＯ（登録商標）Ｆｏａｍｅｘ１４３５、ＴＥＧＯ（登録商標）Ｆｏａｍｅｘ１４８８、ＴＥＧＯ（登録商標）Ｆｏａｍｅｘ１４９５、ＴＥＧＯ（登録商標）Ｆｏａｍｅｘ３０６２、ＴＥＧＯ（登録商標）Ｆｏａｍｅｘ７４４７、ＴＥＧＯ（登録商標）Ｆｏａｍｅｘ８０２０、Ｔｅｇｏ（登録商標）Ｆｏａｍｅｘ  Ｎ、ＴＥＧＯ（登録商標）Ｆｏａｍｅｘ  Ｋ３、ＴＥＧＯ（登録商標）Ａｎｔｉｆｏａｍ２−１８、ＴＥＧＯ（登録商標）Ａｎｔｉｆｏａｍ２−１８、ＴＥＧＯ（登録商標）Ａｎｔｉｆｏａｍ２−５７、ＴＥＧＯ（登録商標）Ａｎｔｉｆｏａｍ２−８０、ＴＥＧＯ（登録商標）Ａｎｔｉｆｏａｍ２−８２、ＴＥＧＯ（登録商標）Ａｎｔｉｆｏａｍ２−８９、ＴＥＧＯ（登録商標）Ａｎｔｉｆｏａｍ２−９２、ＴＥＧＯ（登録商標）Ａｎｔｉｆｏａｍ１４、ＴＥＧＯ（登録商標）Ａｎｔｉｆｏａｍ２８、ＴＥＧＯ（登録商標）Ａｎｔｉｆｏａｍ８１、ＴＥＧＯ（登録商標）Ａｎｔｉｆｏａｍ  Ｄ９０、ＴＥＧＯ（登録商標）Ａｎｔｉｆｏａｍ９３、ＴＥＧＯ（登録商標）Ａｎｔｉｆｏａｍ２００、ＴＥＧＯ（登録商標）Ａｎｔｉｆｏａｍ２０１、ＴＥＧＯ（登録商標）Ａｎｔｉｆｏａｍ２０２、ＴＥＧＯ（登録商標）Ａｎｔｉｆｏａｍ７９３、ＴＥＧＯ（登録商標）Ａｎｔｉｆｏａｍ１４８８、ＴＥＧＯ（登録商標）Ａｎｔｉｆｏａｍ３０６２、ＴＥＧＯＰＲＥＮ（登録商標）５８０３、ＴＥＧＯＰＲＥＮ（登録商標）５８５２、ＴＥＧＯＰＲＥＮ（登録商標）５８６３、ＴＥＧＯＰＲＥＮ（登録商標）７００８、ＴＥＧＯ（登録商標）Ａｎｔｉｆｏａｍ１−６０、ＴＥＧＯ（登録商標）Ａｎｔｉｆｏａｍ１−６２、ＴＥＧＯ（登録商標）Ａｎｔｉｆｏａｍ１−８５、ＴＥＧＯ（登録商標）Ａｎｔｉｆｏａｍ２−６７、ＴＥＧＯ（登録商標）Ａｎｔｉｆｏａｍ  ＷＭ２０、ＴＥＧＯ（登録商標）Ａｎｔｉｆｏａｍ５０、ＴＥＧＯ（登録商標）Ａｎｔｉｆｏａｍ１０５、ＴＥＧＯ（登録商標）Ａｎｔｉｆｏａｍ７３０、ＴＥＧＯ（登録商標）Ａｎｔｉｆｏａｍ  ＭＲ１０１５、ＴＥＧＯ（登録商標）Ａｎｔｉｆｏａｍ  ＭＲ１０１６、ＴＥＧＯ（登録商標）Ａｎｔｉｆｏａｍ１４３５、ＴＥＧＯ（登録商標）Ａｎｔｉｆｏａｍ  Ｎ、ＴＥＧＯ（登録商標）Ａｎｔｉｆｏａｍ  ＫＳ６、ＴＥＧＯ（登録商標）Ａｎｔｉｆｏａｍ  ＫＳ１０、ＴＥＧＯ（登録商標）Ａｎｔｉｆｏａｍ  ＫＳ５３、ＴＥＧＯ（登録商標）Ａｎｔｉｆｏａｍ  ＫＳ９５、ＴＥＧＯ（登録商標）Ａｎｔｉｆｏａｍ  ＫＳ１００、ＴＥＧＯ（登録商標）Ａｎｔｉｆｏａｍ  ＫＥ６００、ＴＥＧＯ（登録商標）Ａｎｔｉｆｏａｍ  ＫＳ９１１、ＴＥＧＯ（登録商標）Ａｎｔｉｆｏａｍ  ＭＲ１０００、ＴＥＧＯ（登録商標）Ａｎｔｉｆｏａｍ  ＫＳ１１００、Ｔｅｇｏ（登録商標）Ａｉｒｅｘ９００、Ｔｅｇｏ（登録商標）Ａｉｒｅｘ９１０、Ｔｅｇｏ（登録商標）Ａ���ｒｅｘ９３１、Ｔｅｇｏ（登録商標）Ａｉｒｅｘ９３５、Ｔｅｇｏ（登録商標）Ａｉｒｅｘ９３６、Ｔｅｇｏ（登録商標）Ａｉｒｅｘ９６０、Ｔｅｇｏ（登録商標）Ａｉｒｅｘ９７０、Ｔｅｇｏ（登録商標）Ａｉｒｅｘ９８０およびＴｅｇｏ（登録商標）Ａｉｒｅｘ９８５として市販で入手可能であり、またＢＹＫから、ＢＹＫ（登録商標）−０１１、ＢＹＫ（登録商標）−０１９、ＢＹＫ（登録商標）−０２０、ＢＹＫ（登録商標）−０２１、ＢＹＫ（登録商標）−０２２、ＢＹＫ（登録商標）−０２３、ＢＹＫ（登録商標）−０２４、ＢＹＫ（登録商標）−０２５、ＢＹＫ（登録商標）−０２７、ＢＹＫ（登録商標）−０３１、ＢＹＫ（登録商標）−０３２、ＢＹＫ（登録商標）−０３３、ＢＹＫ（登録商標）−０３４、ＢＹＫ（登録商標）−０３５、ＢＹＫ（登録商標）−０３６、ＢＹＫ（登録商標）−０３７、ＢＹＫ（登録商標）−０４５、ＢＹＫ（登録商標）−０５１、ＢＹＫ（登録商標）−０５２、ＢＹＫ（登録商標）−０５３、ＢＹＫ（登録商標）−０５５、ＢＹＫ（登録商標）−０５７、ＢＹＫ（登録商標）−０６５、ＢＹＫ（登録商標）−０６６、ＢＹＫ（登録商標）−０７０、ＢＹＫ（登録商標）−０８０、ＢＹＫ（登録商標）−０８８、ＢＹＫ（登録商標）−１４１およびＢＹＫ（登録商標）−Ａ５３０として市販で入手可能である。
【０１３９】
群ｃ１）にある助剤は、ＲＭ調製物の全質量を基準として、約０〜３．０質量％、好ましくは約０〜２．０質量％の割合で任意で使用される。
【０１４０】
群ｃ２）において、潤滑剤および流動助剤は一般的に、ケイ素不含ポリマーを含むが、ケイ素含有ポリマーも含み、例えばポリアクリレートまたは変性剤（低分子量ポリジアルキルシロキサン）である。変形形態は、幅広い種類の有機基によって置換された幾つかのアルキル基から成る。これらの有機基は例えば、ポリエーテル、ポリエステルまたは長鎖アルキル基でさえあり、前者が最も頻繁に使用されている。
【０１４１】
相応して変性されたポリシロキサン中のポリエーテル基は通常、エチレンオキシド単位および／またはプロピレンオキシド単位から構成されている。一般的に、変性ポリシロキサンにおけるこれらのアルキレンオキシド単位の割合が高いほど、できあがる生成物は、親水性がより高くなる。
【０１４２】
このような助剤は例えば、Ｔｅｇｏから、ＴＥＧＯ（登録商標）Ｇｌｉｄｅ１００、ＴＥＧＯ（登録商標）Ｇｌｉｄｅ  ＺＧ４００、ＴＥＧＯ（登録商標）Ｇｌｉｄｅ４０６、ＴＥＧＯ（登録商標）Ｇｌｉｄｅ４１０、ＴＥＧＯ（登録商標）Ｇｌｉｄｅ４１１、ＴＥＧＯ（登録商標）Ｇｌｉｄｅ４１５、ＴＥＧＯ（登録商標）Ｇｌｉｄｅ４２０、ＴＥＧＯ（登録商標）Ｇｌｉｄｅ４３５、ＴＥＧＯ（登録商標）Ｇｌｉｄｅ４４０、ＴＥＧＯ（登録商標）Ｇｌｉｄｅ４５０、ＴＥＧＯ（登録商標）Ｇｌｉｄｅ  Ａ１１５、ＴＥＧＯ（登録商標）Ｇｌｉｄｅ  Ｂ１４８４（消泡剤および脱気剤としても使用可能である）、ＴＥＧＯ（登録商標）Ｆｌｏｗ  ＡＴＦ、ＴＥＧＯ（登録商標）Ｆｌｏｗ３００、ＴＥＧＯ（登録商標）Ｆｌｏｗ４６０、ＴＥＧＯ（登録商標）Ｆｌｏｗ４２５およびＴＥＧＯ（登録商標）Ｆｌｏｗ  ＺＦＳ４６０として市販で入手可能である。耐引っかき性を改善するために使用可能である適切な放射線硬化性潤滑剤および流動助剤は、ＴＥＧＯ（登録商標）Ｒａｄ２１００、ＴＥＧＯ（登録商標）Ｒａｄ２２００、ＴＥＧＯ（登録商標）Ｒａｄ２５００、ＴＥＧＯ（登録商標）Ｒａｄ２６００およびＴＥＧＯ（登録商標）Ｒａｄ２７００の製品であり、これらも同じく、ＴＥＧＯから得ることができる。
【０１４３】
また、このような助剤は例えば、ＢＹＫから、ＢＹＫ（登録商標）−３００、ＢＹＫ（登録商標）−３０６、ＢＹＫ（登録商標）−３０７、ＢＹＫ（登録商標）−３１０、ＢＹＫ（登録商標）−３２０、ＢＹＫ（登録商標）−３３３、ＢＹＫ（登録商標）−３４１、Ｂｙｋ（登録商標）３５４、Ｂｙｋ（登録商標）３６１、Ｂｙｋ（登録商標）３６１Ｎ、ＢＹＫ（登録商標）３８８として入手可能である。
【０１４４】
また、このような助剤は例えば、Ｍｅｒｃｋ  ＫＧａＡから、Ｔｉｖｉｄａ（登録商標）ＦＬ２３００およびＴｉｖｉｄａ（登録商標）ＦＬ２５００として入手可能である。
【０１４５】
群ｃ２）にある助剤は、ＲＭ調製物の全質量を基準として、約０〜３．０質量％、好ましくは約０〜２．０質量％の割合で任意で使用される。
【０１４６】
群ｃ３）において、放射線硬化性助剤は特に、例えばアクリレート基の構成要素である末端二重結合を有するポリシロキサンを含む。このような助剤を化学放射線または例えば電子放射線によって架橋することができる。これらの助剤は一般的に、多数の特性をまとめて組み合わせる。架橋状態において、これらは、消泡剤、脱気剤、潤滑剤および流動助剤、ならびに／または基材湿潤助剤として働くことができる一方で、架橋状態において、これらは特に、耐引っかき性、例えば本発明による組成物を使用して製造可能な被覆またはフィルムの耐引っかき性を向上させる。光沢特性における改善、例えば、正確にはそれらの被覆またはフィルムの改善は実質的に、これらの助剤が（非架橋状態で）、消泡剤、脱気剤、ならびに／または潤滑剤および流動助剤として働いた結果と考えられる。
【０１４７】
適切な放射線硬化性助剤の例は、ＴＥＧＯから入手可能な製品であるＴＥＧＯ（登録商標）Ｒａｄ２１００、ＴＥＧＯ（登録商標）Ｒａｄ２２００、ＴＥＧＯ（登録商標）Ｒａｄ２５００、ＴＥＧＯ（登録商標）Ｒａｄ２６００およびＴＥＧＯ（登録商標）Ｒａｄ２７００、ならびにＢＹＫから入手可能な製品であるＢＹＫ（登録商標）−３７１である。
【０１４８】
群ｃ３）にある熱硬化性助剤は例えば、イソシアネート基、例えばバインダーのイソシアネート基と反応することができる第一級ＯＨ基を含有する。
【０１４９】
使用可能な熱硬化性助剤の例は、ＢＹＫから入手可能な製品であるＢＹＫ（登録商標）−３７０、ＢＹＫ（登録商標）−３７３およびＢＹＫ（登録商標）−３７５である。
【０１５０】
群ｃ３）にある助剤は、ＲＭ調製物の全質量を基準として、約０〜５．０質量％、好ましくは約０〜３．０質量％の割合で任意で使用される。
【０１５１】
群ｃ４）にある基材湿潤助剤は特に、例えば印刷インキまたは被覆組成物、例えば本発明による組成物によって印刷または被覆すべき基材の湿潤性を向上させるのに役立つ。このような印刷インキまたは被覆組成物の潤滑挙動および流れ挙動において一般的に付随する改善は、完成した（例えば架橋された）印刷物または被覆の外観に対して影響をもたらす。
【０１５２】
このような幅広い種類の助剤は、例えばＴｅｇｏから、ＴＥＧＯ（登録商標）Ｗｅｔ  ＫＬ２４５、ＴＥＧＯ（登録商標）Ｗｅｔ２５０、ＴＥＧＯ（登録商標）Ｗｅｔ２６０およびＴＥＧＯ（登録商標）Ｗｅｔ  ＺＦＳ４５３として市販で入手可能であり、またＢＹＫから、ＢＹＫ（登録商標）−３０６、ＢＹＫ（登録商標）−３０７、ＢＹＫ（登録商標）−３１０、ＢＹＫ（登録商標）−３３３、ＢＹＫ（登録商標）−３４４、ＢＹＫ（登録商標）−３４５、ＢＹＫ（登録商標）−３４６およびＢｙｋ（登録商標）−３４８として市販で入手可能である。
【０１５３】
群ｃ４）における助剤は、液晶組成物の全質量を基準として、約０〜３．０質量％、好ましくは約０〜１．５質量％の割合で任意で使用される。
【０１５４】
群ｃ５）にある湿潤・分散助剤は特に、顔料の色浮きおよび色むらおよび沈降の防止に役立ち、そのため、必要であれば、特に色付けされた組成物において適している。
【０１５５】
これらの助剤は、これらの添加剤を含有する顔料粒子の静電反発および／または立体障害性によって実質的に顔料分散体を安定させ、ここで後者の場合、助剤と周囲媒体（例えばバインダー）との相互作用が主要な役割を担う。
【０１５６】
このような湿潤・分散助剤の使用は一般的な手法であるため、例えば印刷インキおよび塗料の技術分野において、これらが使用される場合、この種類の適切な助剤の選択は一般的に、当業者にとって何ら難しいことではない。
【０１５７】
このような湿潤・分散助剤は例えば、Ｔｅｇｏから、ＴＥＧＯ（登録商標）Ｄｉｓｐｅｒｓ６１０、ＴＥＧＯ（登録商標）Ｄｉｓｐｅｒｓ６１０Ｓ、ＴＥＧＯ（登録商標）Ｄｉｓｐｅｒｓ６３０、ＴＥＧＯ（登録商標）Ｄｉｓｐｅｒｓ７００、ＴＥＧＯ（登録商標）Ｄｉｓｐｅｒｓ７０５、ＴＥＧＯ（登録商標）Ｄｉｓｐｅｒｓ７１０、ＴＥＧＯ（登録商標）Ｄｉｓｐｅｒｓ７２０Ｗ、ＴＥＧＯ（登録商標）Ｄｉｓｐｅｒｓ７２５Ｗ、ＴＥＧＯ（登録商標）Ｄｉｓｐｅｒｓ７３０Ｗ、ＴＥＧＯ（登録商標）Ｄｉｓｐｅｒｓ７３５ＷおよびＴＥＧＯ（登録商標）Ｄｉｓｐｅｒｓ７４０Ｗとして市販で入手可能であり、またＢＹＫから、Ｄｉｓｐｅｒｂｙｋ（登録商標）、Ｄｉｓｐｅｒｂｙｋ（登録商標）−１０７、Ｄｉｓｐｅｒｂｙｋ（登録商標）−１０８、Ｄｉｓｐｅｒｂｙｋ（登録商標）−１１０、Ｄｉｓｐｅｒｂｙｋ（登録商標）−１１１、Ｄｉｓｐｅｒｂｙｋ（登録商標）−１１５、Ｄｉｓｐｅｒｂｙｋ（登録商標）−１３０、Ｄｉｓｐｅｒｂｙｋ（登録商標）−１６０、Ｄｉｓｐｅｒｂｙｋ（登録商標）−１６１、Ｄｉｓｐｅｒｂｙｋ（登録商標）−１６２、Ｄｉｓｐｅｒｂｙｋ（登録商標）−１６３、Ｄｉｓｐｅｒｂｙｋ（登録商標）−１６４、Ｄｉｓｐｅｒｂｙｋ（登録商標）−１６５、Ｄｉｓｐｅｒｂｙｋ（登録商標）−１６６、Ｄｉｓｐｅｒｂｙｋ（登録商標）−１６７、Ｄｉｓｐｅｒｂｙｋ（登録商標）−１７０、Ｄｉｓｐｅｒｂｙｋ（登録商標）−１７４、Ｄｉｓｐｅｒｂｙｋ（登録商標）−１８０、Ｄｉｓｐｅｒｂｙｋ（登録商標）−１８１、Ｄｉｓｐｅｒｂｙｋ（登録商標）−１８２、Ｄｉｓｐｅｒｂｙｋ（登録商標）−１８３、Ｄｉｓｐｅｒｂｙｋ（登録商標）−１８４、Ｄｉｓｐｅｒｂｙｋ（登録商標）−１８５、Ｄｉｓｐｅｒｂｙｋ（登録商標）−１９０、Ａｎｔｉ−Ｔｅｒｒａ（登録商標）−Ｕ、Ａｎｔｉ−Ｔｅｒｒａ（登録商標）−Ｕ８０、Ａｎｔｉ−Ｔｅｒｒａ（登録商標）−Ｐ、Ａｎｔｉ−Ｔｅｒｒａ（登録商標）−２０３、Ａｎｔｉ−Ｔｅｒｒａ（登録商標）−２０４、Ａｎｔｉ−Ｔｅｒｒａ（登録商標）−２０６、ＢＹＫ（登録商標）−１５１、ＢＹＫ（登録商標）−１５４、ＢＹＫ（登録商標）−１５５、ＢＹＫ（登録商標）−Ｐ１０４Ｓ、ＢＹＫ（登録商標）−Ｐ１０５、Ｌａｃｔｉｍｏｎ（登録商標）、Ｌａｃｔｉｍｏｎ（登録商標）−ＷＳおよびＢｙｋｕｍｅｎ（登録商標）として市販で入手可能である。
【０１５８】
群ｃ５）にある助剤の使用量は、助剤の平均分子量に基づく。したがって、いずれの場合でも予備実験が勧められるが、これは当業者によって単純に実施可能である。
【０１５９】
群ｃ６）にある疎水化剤を、例えば本発明による組成物を使用して、製造する印刷物または被覆に対して撥水性を与えるために使用することができる。これは、吸水による膨張を防止または少なくとも大幅に抑制し、よって、例えばこのような印刷物または被覆の光学特性における変化が防止されるか、または少なくとも大幅に抑制される。さらに、この組成物を例えばオフセット印刷における印刷インキとして使用すると、これにより、吸水を防止または少なくとも大幅に低減することができる。
【０１６０】
このような疎水化剤は例えば、Ｔｅｇｏから、Ｔｅｇｏ（登録商標）Ｐｈｏｂｅ  ＷＦ、Ｔｅｇｏ（登録商標）Ｐｈｏｂｅ１０００、Ｔｅｇｏ（登録商標）Ｐｈｏｂｅ１０００Ｓ、Ｔｅｇｏ（登録商標）Ｐｈｏｂｅ１０１０、Ｔｅｇｏ（登録商標）Ｐｈｏｂｅ１０３０、Ｔｅｇｏ（登録商標）Ｐｈｏｂｅ１０１０、Ｔｅｇｏ（登録商標）Ｐｈｏｂｅ１０１０、Ｔｅｇｏ（登録商標）Ｐｈｏｂｅ１０３０、Ｔｅｇｏ（登録商標）Ｐｈｏｂｅ１０４０、Ｔｅｇｏ（登録商標）Ｐｈｏｂｅ１０５０、Ｔｅｇｏ（登録商標）Ｐｈｏｂｅ１２００、Ｔｅｇｏ（登録商標）Ｐｈｏｂｅ１３００、Ｔｅｇｏ（登録商標）Ｐｈｏｂｅ１３１０およびＴｅｇｏ（登録商標）Ｐｈｏｂｅ１４００として市販で入手可能である。
【０１６１】
群ｃ６）にある助剤は、ＲＭ調製物の全質量を基準として、約０〜５．０質量％、好ましくは約０〜３．０質量％の割合で任意で使用される。
【０１６２】
群ｃ７）からのさらなる接着促進剤は、接触している２つの界面の接着性を改善するのに役立つ。このことから、実質的に接着促進剤の効果的な部分だけが、片側またはその反対側または両方の界面に位置していることがすぐに明らかとなる。例えば、液状またはペースト状の印刷インキ、被覆組成物または塗料を固体の基材に適用することが望ましい場合、これは一般的に、接着促進剤をすぐに後者のものに添加する必要があること、または基材を接着促進剤で前処理する必要があること（下塗りとしても知られる）、つまりこの基材に変性された化学的および／または物理的な表面特性が与えられることを意味する。
【０１６３】
基材を予め下塗剤で下塗りした場合、このことは、接触している界面が、一方では下塗剤の界面であり、他方では印刷インキまたは被覆組成物または塗料の界面であることを意味する。この場合、基材と下塗剤との間の接着特性だけでなく、基材と印刷インキまたは被覆組成物または塗料との間の接着特性も、基材上の多層構造全体の接着性において役割を果たす。
【０１６４】
また、より広い意味合いで言及され得る接着促進剤は、群ｃ４）で既に一覧にされている基材湿潤助剤であるが、これらは一般的に、同じ接着促進能力を有しない。
【０１６５】
基材の物理的および化学的な性質、ならびに、これらの基材の印刷または被覆を例えば意図する印刷インキ、被覆組成物および塗料の物理的および化学的な性質が幅広く変化するということを鑑みると、接着促進剤系が汎用的であることは驚くべきことでない。
【０１６６】
シラン系接着促進剤は例えば、３−アミノプロピルトリメトキシシラン、３−アミノプロピルトリエトキシシラン、３−アミノプロピルメチルジエトキシシラン、Ｎ−アミノエチル−３−アミノプロピルトリメトキシシラン、Ｎ−アミノエチル−３−アミノプロピルメチルジメトキシシラン、Ｎ−メチル−３−アミノプロピルトリメトキシシラン、３−ウレイドプロピルトリエトキシシラン、３−メタクリロイルオキシプロピルトリメトキシシラン、３−グリシジルオキシプロピルトリメトキシシラン、３−メルカプトプロピルトリメトキシシラン、３−クロロプロピルトリメトキシシランおよびビニルトリメトキシシランである。これらのシランおよびその他のシランは、Ｈｕｅｌｓから、例えばＤＹＮＡＳＩＬＡＮ（登録商標）という商標名で、市販で入手可能である。
【０１６７】
一般的に、このような添加剤のメーカーからの相応した技術情報を使用するものとするか、または当業者であれば、相応した予備実験を通して、単純なやり方でこの情報を得ることができる。
【０１６８】
しかしながら、これらの添加剤を、群ｃ７）からの助剤として本発明によるＲＭ調製物に添加すべき場合、これらの割合は、ＲＭ調製物の全質量を基準として約０〜５．０質量％に任意で相応する。これらの濃度データは、単に指標として役立つ。というのも、添加剤の量および識別は、個別の場合においてそれぞれ、基材および印刷／被覆組成物の性質によって特定されるからである。この場合、相応した技術情報は通常、このような添加剤のメーカーから入手可能であるか、または、相応した予備実験を通して、当業者によって単純なやり方で特定され得る。
【０１６９】
群ｃ８）にある耐引っかき性を改善するための助剤は例えば、上述のＴｅｇｏから入手可能な製品であるＴＥＧＯ（登録商標）Ｒａｄ２１００、ＴＥＧＯ（登録商標）Ｒａｄ２２００、ＴＥＧＯ（登録商標）Ｒａｄ２５００、ＴＥＧＯ（登録商標）Ｒａｄ２６００およびＴＥＧＯ（登録商標）Ｒａｄ２７００を含む。
【０１７０】
これらの助剤に関して、群ｃ３）について与えられている量データは、同じく適切であり、つまりこれらの添加剤は、液晶組成物の全質量を基準として、約０〜５．０質量％、好ましくは約０〜３．０質量％の割合で任意で使用される。
【０１７１】
光安定剤、熱安定剤および／または酸化安定剤の言及され得る例は、以下のものである：
アルキル化されたモノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、直鎖状または分枝鎖状の側鎖を有するノニルフェノール、例えば２，６−ジノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノールおよびこれらの化合物の混合物、アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、ならびに２，６−ジドデシルチオメチル−４−ノニルフェノール、
ヒドロキノンおよびアルキル化されたヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロクライノン（ａｍｙｌｈｙｄｒｏｃｒａｉｎｏｎｅ）、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレートおよびビス（３，５−ジ−ｔｅｒｔ−ブチル−４−ヒドロキシフェニル）アジペート、
トコフェロール、例えばα−トコフェロール、β−トコフェロール、γ−トコフェロール、δ−トコフェロールおよびこれらの化合物の混合物、ならびにトコフェロール誘導体、例えばトコフェリルアセテート、トコフェリルサクシネート、トコフェリルニコチネートおよびトコフェリルポリオキシエチレンサクシネート（「トコフェルソレート（ｔｏｃｏｆｅｒｓｏｌａｔｅ）」）、
ヒドロキシル化されたジフェニルチオエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）および４，４’−ビス（２，６−ジメチル−４−ヒドロキシフェニル）ジスルフィド、
アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタンおよび１，１，５，５−テトラキス（５−ｔｅｒｔ−ブチル−４−ヒドロキシ−２−メチルフェニル）ペンタン、
Ｏ−、Ｎ−およびＳ−ベンジル化合物、例えば３，５，３’，５’−テトラ−ｔｅｒｔ−ブチル−４，４’−ジヒドロキシジベンジルエーテル、オクタデシル４−ヒドロキシ−３，５−ジメチルベンジルメルカプトアセテート、トリデシル４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィドおよびイソオクチル−３，５−ジ−ｔｅｒｔ−ブチル−４−ヒドロキシベンジルメルカプトアセテート、
芳香族ヒドロキシベンジル化合物、例えば１，３，５−トリス（３，５−ジ−ｔｅｒｔ−ブチル−４−ヒドロキシベンジル）−２，４，６−トリメチル−ベンゼン、１，４−ビス（３，５−ジ−ｔｅｒｔ−ブチル−４−ヒドロキシベンジル）−２，３，５，６−テトラメチル−ベンゼンおよび２，４，６−トリス（３，５−ジ−ｔｅｒｔ−ブチル−４−ヒドロキシベンジル）フェノール、
トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス−（３，５−ジ−ｔｅｒｔ−ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレートおよび１，３，５−トリス（２−ヒドロキシエチル）イソシアヌレート、
ベンジルホスホネート、例えばジメチル２，５−ジ−ｔｅｒｔ−ブチル−４−ヒドロキシベンジルホスホネート、ジエチル３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネートおよびジオクタデシル５−ｔｅｒｔ−ブチル−４−ヒドロキシ−３−メチルベンジルホスホネート、
アシルアミノフェノール、例えば４−ヒドロキシラウロイルアニリド、４−ヒドロキシステアロイルアニリドおよびオクチルＮ−（３，５−ジ−ｔｅｒｔ−ブチル−４−ヒドロキシフェニル）カルバメート、
プロピオン酸エステルおよび酢酸エステル、例えば一価または多価アルコールのプロピオン酸エステルおよび酢酸エステル、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ν，Ｎ’−ビス（ヒドロキシエチル）オキサルアミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ［２．２．２］−オクタンのプロピオン酸エステルおよび酢酸エステル、
アミン誘導体系プロピオンアミド、例えばＮ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミンおよびＮ，Ｎ’−ビス（３，５−ジ−ｔｅｒｔ−ブチル−４−ヒドロキシフェニルプロピオニル）ヒドラジン、
アスコルビン酸（ビタミンＣ）およびアスコルビン酸誘導体、例えばアスコルビルパルミテート、アスコルビルラウレートおよびアスコルビルステアレート、ならびにアスコルビルスルフェートおよびアスコルビルホスフェート、
アミン化合物系酸化防止剤、例えばＮ，Ｎ’−ジイソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ν，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ν，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル置換ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス［４−メトキシフェニル）アミン、２，６−ジ−ｔｅｒｔ−ブチル−４−ジメチルアミノメチルフェノール、２，４−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル置換Ｎ−フェニル−１−ナフチルアミン、モノアルキル化およびジアルキル化されたｔｅｒｔ−ブチル／ｔｅｒｔ−オクチルジフェニルアミンの混合物、モノアルキル化およびジアルキル化されたノニルジフェニルアミンの混合物、モノアルキル化およびジアルキル化されたドデシルジフェニルアミンの混合物、モノアルキル化およびジアルキル化されたイソプロピル／イソヘキシルジフェニルアミンの混合物、モノアルキル化およびジアルキル化されたｔｅｒｔ−ブチルジフェニルアミンの混合物、２，３−ジヒドロ−３，３−ジメチル−４Ｈ−１，４−ベンゾチアジン、フェノチアジン、モノアルキル化およびジアルキル化されたｔｅｒｔ−ブチル／ｔｅｒｔ−オクチルフェノチアジンの混合物、モノアルキル化およびジアルキル化されたｔｅｒｔ−オクチルフェノチアジンの混合物、Ｎ−アリルフェノチアジン、Ｎ，Ｎ，Ｎ’，Ｎ’−テトラフェニル−１，４−ジアミノブタ−２−エン、Ｎ，Ｎ，−ビス（２，２，６，６−テトラメチルピペリジン−４−イル）ヘキサメチレンジアミン、ビス（２，２，６，６−テトラメチルピペリジン−４−イル）セバ��ート、２，２，６，６−テトラメチルピペリジン−４−オンおよび２，２，６，６−テトラメチルピペリジン−４−オール、
ホスフィン、ホスファイトおよびホスホニト、例えばトリフェニルホスフィン、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，６−ジ−ｔｅｒｔ−ブチル−４−メチルフェニル）ペンタエリトリトールジホスファイト、ジイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリス（ｔｅｒｔ−ブチルフェニル））ペンタエリトリトールジホスファイト、トリステアリルソルビトールトリホスファイト、テトラキス（２，４−ジ−ｔｅｒｔ−ブチルフェニル）４，４’−ビフェニレンジホスホニト、６−イソオクチルオキシ−２，４，８，１０−テトラ−ｔｅｒｔ−ブチル−１２Ｈ−ジベンゾ［ｄ，ｇ］−１，３，２−ジオキサホスホシン、６−フルオロ−２，４，８，１０−テトラ−ｔｅｒｔ−ブチル−１２−メチル−ジベンゾ［ｄ，ｇ］−１，３，２−ジオキサホスホシン、ビス（２，４−ジ−ｔｅｒｔ−ブチル−６−メチルフェニル）メチルホスファイトおよびビス（２，４−ジ−ｔｅｒｔ−ブチル−６−メチルフェニル）エチルホスファイト、
２−（２’−ヒドロキシフェニル）ベンゾトリアゾール、例えば２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾールと、２−（３’−ｔｅｒｔ−ブチル−５’−［２−（２−エチルヘキシルオキシ）カルボニルエチル］−２’−ヒドロキシフェニル）−５−クロロベンゾトリアゾールと、２−（３’−ｔｅｒｔ−ブチル−２’−ヒドロキシ−５’−（２−メトキシカルボニルエチル）フェニル）−５−クロロベンゾトリアゾールと、２−（３’−ｔｅｒｔ−ブチル−２’−ヒドロキシ−５’−（２−メトキシカルボニルエチル）フェニル）ベンゾトリアゾールと、２−（３’−ｔｅｒｔ−ブチル−２’−ヒドロキシ−５’−（２−オクチルオキシカルボニルエチル）フェニル）ベンゾトリアゾールと、２−（３’−ｔｅｒｔ−ブチル−５’−［２−（２−エチルヘキシルオキシ）カルボニルエチル］−２’−ヒドロキシフェニル）ベンゾトリアゾールと、２−（３’−ドデシル−２’−ヒドロキシ−５’−メチルフェニル）ベンゾトリアゾールと、２−（３’−ｔｅｒｔ−ブチル−２’−ヒドロキシ−５’−（２−イソオクチルオキシカルボニルエチル）フェニルベンゾトリアゾールとの混合物、および２，２’−メチレンビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールをポリエチレングリコール３００で完全にエステル化した生成物；
硫黄含有ペルオキシド捕捉剤および硫黄含有酸化防止剤、例えば３，３’−チオジプロピオン酸のエステル、例えばラウリルエステル、ステアリルエステル、ミリスチルエステルおよびトリデシルエステルと、メルカプトベンゾイミダゾールおよび２−メルカプトベンゾイミダゾール亜鉛塩と、ジブチルジチオカルバミン酸亜鉛と、ジオクタデシルジスルフィドと、ペンタエリトリトールテトラキス（β−ドデシルメルカプト）プロピオネート、
２−ヒドロキシベンゾフェノン、例えば４−ヒドロキシ、４−メトキシ、４−オクチルオキシ、４−デシクロキシ、４−ドデシルオキシ、４−ベンジルオキシ、４，２’，４’−トリヒドロキシおよび２’−ヒドロキシ−４，４’−ジメトキシの誘導体、
非置換および置換安息香酸のエステル、例えば４−ｔｅｒｔ−ブチルフェニルサリシレート、フェニルサリシレート、オクチルフェニルサリシレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル−３，５−ジ−ｔｅｒｔ−ブチル−４−ヒドロキシベンゾエート、オクタデシル−３，５−ジ−ｔｅｒｔ−ブチル−４−ヒドロキシベンゾエートおよび２−メチル−４，６−ジ−ｔｅｒｔ−ブチルフェニル−３，５−ジ−ｔｅｒｔ−ブチル−４−ヒドロキシベンゾエート、
アクリレート、例えばエチルα−シアノ−β，β−ジフェニルアクリレート、イソオクチルα−シアノ−β，β−ジフェニルアクリレート、メチルα−メトキシカルボニルシンナメート、メチルα−シアノ−β−メチル−ｐ−メトキシシンナメート、ブチル−α−シアノ−β−メチル−ｐ−メトキシシンナメートおよびメチル−α−メトキシカルボニル−ｐ−メトキシシンナメート、
立体障害アミン、例えばビス（２，２，６，６−テトラメチルピペリジン−４−イル）セバケート、ビス（２，２，６，６−テトラメチルピペリジン−４−イル）サクシネート、ビス（１，２，２，６，６−ペンタメチルピペリジン−４−イル）セバケート、ビス（１−オクチルオキシ−２，２，６，６−テトラメチルピペリジン−４−イル）セバケート、ビス（１，２，２，６，６−ペンタメチルピペリジン−４−イル）−ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合生成物、Ｎ，Ｎ，−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合生成物、トリス（２，２，６，６−テトラメチルピペリジン−４−イル）ニトリロトリアセテート、テトラキス（２，２，６，６−テトラメチルピペリジン−４−イル）１，２，３，４−ブタンテトラカルボキシレート、１，１’−（１，２−エチレン）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジン−４−イル）２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジン−４−イル）セバケート、ビス（１−オクチルオキシ−２，２，６，６−テトラメチルピペリジン−４−イル）サクシネート、Ν，Ｎ’−ビス（２，２，６，６−テトラメチルピペリジン−４−イル）ヘキサメチレンジアミンと４−モルホリノ−２，６−ジクロロ−１，３，５−トリアジンとの縮合生成物、２−クロロ−４，６−ビス（４−ｎ−ブチルアミノ−２，２，６，６−テトラメチルピペリジン−４−イル）−１，３，５−トリアジンと１，２−ビス（３−アミノプロピルアミノ）エタンとの縮合生成物、２−クロロ−４，６−ジ（４−ｎ−ブチルアミノ−１，２，２，６，６−ペンタメチルピペリジン−４−イル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］−デカン−２，４−ジオン、３−ドデシル−１−（２，２，６，６−テトラメチルピペリジン−４−イル）ピロリジン−２，５−ジオン、３−ドデシル−１−（１，２，２，６，６−ペンタメチルピペリジン−４−イル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合生成物、���，２−ビス（３−アミノプロピルアミノ）エタンと２，４，６−トリクロロ−１，３，５−トリアジンとの縮合生成物、４−ブチルアミノ−２，２，６，６−テトラメチルピペリジン、Ｎ−（２，２，６，６−テトラメチルピペリジン−４−イル）−ｎ−ドデシルサクシンイミド、Ｎ−（１，２，２，６，６−ペンタメチルピペリジン−４−イル）−ｎ−ドデシルサクシンイミド、２−ウンデシル−７，７，９，９−テトラメチル−１−オキサ−３，８−ジアザ−４−オキソスピロ［４．５］−デカン、７，７，９，９−テトラメチル−２−シクロウンデシル−１−オキサ−３，８−ジアザ−４−オキソスピロ−［４．５］デカンとエピクロロヒドリンとの縮合生成物、４−アミノ−２，２，６，６−テトラメチルピペリジンとテトラメチロールアセチレン二尿素との縮合生成物、およびポリ（メトキシプロピル−３−オキシ）−［４（２，２，６，６−テトラメチル）ピペリジニル］−シロキサン、
オキサルアミド、例えば４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサルアミド、２−エトキシ−５−ｔｅｒｔ−ブチル−２’−エトキサニリド、ならびにこれらと２−エトキシ−２’−エチル−５，４’−ジ−ｔｅｒｔ−ブトキサニリドとの混合物、およびオルト−メトキシ二置換オキサニリドとパラ−メトキシ二置換オキサニリドとの混合物、およびオルト−エトキシ二置換オキサニリドとパラ−エトキシ二置換オキサニリドとの混合物、および
２−（２−ヒドロキシフェニル）−１，３，５−トリアジン、例えば２，４，６−トリス−（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス−（２，４−ジメチルフェニル）−１，３，５−トリアジン、２−（２−ヒドロキシ−４−ヘキシルオキシフェニル）−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジンおよび２−（２−ヒドロキシフェニル）−４−（４−メトキシフェニル）−６−フェニル−１，３，５−トリアジン。
【０１７２】
別の好ましい実施形態において、ＲＭ調製物は１種以上の溶媒を含み、この溶媒は好ましくは、有機溶媒から選択される。この溶媒は好ましくは、以下のものから選択される：ケトン、例えばアセトン、メチルエチルケトン、メチルプロピルケトン、メチルイソブチルケトンまたはシクロヘキサノン；アセテート、例えばメチルアセテート、エチルアセテートもしくはブチルアセテートまたはメチルアセトアセテート；アルコール、例えばメタノール、エタノールまたはイソプロピルアルコール；芳香族溶媒、例えばトルエンまたはキシレン；脂環式炭化水素、例えばシクロペンタンまたはシクロヘキサン；ハロゲン化炭化水素、例えばジクロロメタンまたはトリクロロメタン；グリコールまたはそのエステル、例えばＰＧＭＥＡ（プロピルグリコールモノメチルエーテルアセテート）、γ−ブチロールアクトン。また、上記溶媒の二成分、三成分またはそれ以上の混合物を使用することが可能である。
【０１７３】
ＲＭ調製物が１種以上の溶媒を含有する場合、（複数の）溶媒におけるＲＭを含む全固形物の合計濃度は、好ましくは１０〜６０％である。
【０１７４】
ＲＭの重合は好ましくは、化学放射線の波長を吸収する開始剤の存在下で実施される。この目的のために、ＲＭ調製物は好ましくは、１種以上の重合開始剤を含有する。
【０１７５】
例えば、ＵＶ光を用いて重合させる場合、ＵＶ照射下で分解する光開始剤を使用して、重合反応を開始させるフリーラジカルまたはイオンを発生させることができる。アクリレート基またはメタクリレート基を重合させるために、好ましくは、ラジカル光開始剤を使用する。ビニル基、エポキシド基またはオキセタン基を重合させるために、好ましくはカチオン光開始剤を使用する。また、加熱されると分解する熱重合開始剤を使用して、重合を開始させるフリーラジカルまたはイオンを発生させることが可能である。一般的なラジカル光開始剤は例えば、市販で入手可能なＩｒｇａｃｕｒｅ（登録商標）またはＤａｒｏｃｕｒｅ（登録商標）（Ｃｉｂａ  ＡＧ）、例えばＩｒｇａｃｕｒｅ１２７、Ｉｒｇａｃｕｒｅ１８４、Ｉｒｇａｃｕｒｅ３６９、Ｉｒｇａｃｕｒｅ６５１、Ｉｒｇａｃｕｒｅ８１７、Ｉｒｇａｃｕｒｅ９０７、Ｉｒｇａｃｕｒｅ１３００、Ｉｒｇａｃｕｒｅ、Ｉｒｇａｃｕｒｅ２０２２、Ｉｒｇａｃｕｒｅ２１００、Ｉｒｇａｃｕｒｅ２９５９またはＤａｒｃｕｒｅ  ＴＰＯである。別の好ましい実施形態において、ＲＭ調製物は、１種以上、より好ましくは２種以上のこのような光開始剤の組み合わせを含む。
【０１７６】
一般的なカチオン光開始剤は例えば、ＵＶＩ６９７４（Ｕｎｉｏｎ  Ｃａｒｂｉｄｅ）である。
【０１７７】
ＲＭ調製物における（複数の）重合開始剤の濃度は概して、好ましくは０．１〜１０％、非常に好ましくは０．５〜８％、より好ましくは２〜６％である。
【０１７８】
好ましくは、重合性ＬＣ材料は、
ａ）１種以上の一反応性、二反応性または多反応性の重合性メソゲン化合物、
ｂ）式Ｉの化合物から選択される１種以上の接着促進剤、
ｃ）１種以上の光開始剤、
ｄ）任意で１種以上の界面活性剤、
ｅ）任意で１種以上の安定化剤、
ｆ）任意で１種以上の一反応性、二反応性または多反応性の重合性非メソゲン化合物、
ｇ）任意で、光重合を開始するために使用される波長で吸収最大値を示す１種以上の染料、
ｈ）任意で１種以上の連鎖移動剤、
ｉ）任意で１種以上の安定化剤
を含む。
【０１７９】
より好ましくは、重合性ＬＣ材料は、
ａ）好ましくは１０〜９５質量％、非常に好ましくは２０〜７５質量％の量で、好ましくは式ＩＩ−１および／またはＩＩ−７の化合物から選択される、１種以上の一反応性の重合性メソゲン化合物、
ｂ）好ましくは１０〜９０質量％、非常に好ましくは２０〜７５質量％の量で、好ましくは式ＩＩ−６および／またはＩＩ−７の化合物から選択される、１種以上の二反応性または多反応性の重合性メソゲン化合物、
ｃ）好ましくは０．１〜１０質量％、非常に好ましくは０．５〜５質量％の量で、１種以上の接着促進剤、
ｄ）任意で、好ましくは０．１〜１０質量％、非常に好ましくは０．５〜８質量％の量で、１種以上の光開始剤、
ｅ）任意で１種以上の界面活性剤、および
ｆ）任意で１種以上の安定化剤
を含む。
【０１８０】
本発明はさらに、
−上記および下記の重合性ＬＣ材料の層を基材上にもたらす工程、
−重合性ＬＣ材料を重合させる工程、および
−任意で、重合したＬＣ材料を基材から除去する工程、および／または任意で、この重合したＬＣ材料を別の基材上にもたらす工程
によってポリマーフィルムを製造する方法に関する。
【０１８１】
また、重合性ＬＣ材料を上記の適切な溶媒中に溶解させることが可能である。その後、この溶液を、例えばスピンコーティング、印刷またはその他の公知の技術によって、基材上に被覆または印刷し、重合前に溶媒を蒸発させる。ほとんどの場合、溶媒の蒸発を容易にするために、混合物を加熱することが適している。
【０１８２】
重合性ＬＣ材料を、従来の被覆技術、例えばスピンコーティング、バーコーティングまたはブレードコーティングによって、基材上に適用することができる。また、重合性ＬＣ材料を、専門家に公知の従来の印刷技術、例えばスクリーン印刷、オフセット印刷、リール・ツー・リール印刷、活版印刷、グラビア印刷、ロートグラビア印刷、フレキソ印刷、凹版印刷、パッド印刷、ヒートシール印刷、インキジェット印刷またはスタンプもしくは印刷版を用いた印刷によって、基材に適用することができる。
【０１８３】
適切なプラスチック基材は、専門家に公知であり、また文献に記載されており、これには例えば、光学フィルム産業において使用される従来の基材がある。重合にとって特に適切かつ好ましい基材は、ポリエステル、例えばポリエチレンテレフタレート（ＰＥＴ）またはポリエチレンナフタレート（ＰＥＮ）、ポリビニルアルコール（ＰＶＡ）、ポリカーボネート（ＰＣ）、トリアセチルセルロース（ＴＡＣ）もしくはシクロオレフィンポリマー（ＣＯＰ）または一般に公知のカラーフィルター材料であり、特にトリアセチルセルロース（ＴＡＣ）、シクロオレフィンポリマー（ＣＯＰ）または一般に公知のカラーフィルター材料である。
【０１８４】
ポリマーフィルムは好ましくは、重合性ＬＣ材料からその場の重合によって製造される。好ましい製造方法において、重合性ＬＣ材料を基材上に被覆し、引き続き、例えば国際公開第０１／２０３９４号（ＷＯ０１／２０３９４）、英国特許第２，３１５，０７２号明細書（ＧＢ２，３１５，０７２）または国際公開第９８／０４６５１号（ＷＯ９８／０４６５１）に記載されているように、例えば熱または化学放射線に曝すことによって重合させる。
【０１８５】
ＬＣ材料の重合は好ましくは、これを化学放射線に曝すことによって達成される。化学放射線は、光、例えばＵＶ光、ＩＲ光もしくは可視光による照射、Ｘ線もしくはガンマ線による照射または高エネルギー粒子、例えばイオンもしくは電子による照射を意味する。重合は好ましくは、光照射、特にＵＶ光による光照射によって実施される。化学放射線の源としては、例えば単一のＵＶランプまたはＵＶランプセットを使用することができる。高いランプ出力を使用すると、硬化時間を削減することができる。光放射線についての別の可能な源は、レーザー、例えばＵＶレーザー、ＩＲレーザーまたは可視レーザーである。
【０１８６】
硬化時間は、とりわけ重合性ＬＣ材料の反応性、被覆層の厚さ、重合開始剤の種類およびＵＶランプの出力による。硬化時間は好ましくは、５分以下、非常に好ましくは３分以下、最も好ましくは１分以下である。大量生産のためには、３０秒以下の短い硬化時間が好ましい。
【０１８７】
適切なＵＶ放射出力は、好ましくは５〜２００ｍＷｃｍ−２の範囲、より好ましくは５０〜１７５ｍＷｃｍ−２の範囲、最も好ましくは１００〜１５０ｍＷｃｍ−２の範囲にある。
【０１８８】
適用するＵＶ放射との繋がりにおいて、また時間の関数として、適切なＵＶ線量は好ましくは、２５〜７２００ｍＪｃｍ−２の範囲、より好ましくは５００〜７２００ｍＪｃｍ−２の範囲、最も好ましくは３０００〜７２００ｍＪｃｍ−２の範囲にある。
【０１８９】
重合は、化学放射線の波長で吸収する開始剤の存在下で実施される。例えば、ＵＶ光を用いて重合させると、ＵＶ照射下で分解する光開始剤を使用して、重合反応を開始させるフリーラジカルまたはイオンを発生させることができる。ＵＶ光開始剤、特にラジカルＵＶ光開始剤が好ましい。
【０１９０】
重合は好ましくは、不活性ガス雰囲気下で、好ましくは加熱した窒素雰囲気において行われるが、空気中での重合も可能である。
【０１９１】
重合は好ましくは、１〜７０℃、より好ましくは５〜５０℃、さらにより好ましくは１５〜３０℃の温度で行われる。
【０１９２】
本発明による重合したＬＣフィルムは、プラスチック基材、特にＴＡＣ、ＣＯＰおよびカラーフィルターに対して良好な接着性を有する。よって、このフィルムを接着被覆またはベース被覆として、後続のＬＣ層のために使用することができ、そうしなければ、この後続のＬＣ層は、基材によく接着しないであろう。
【０１９３】
本発明による重合したＬＣフィルムの好ましい厚さは、フィルムまたは最終製品より望まれる光学特性によって特定される。例えば、重合したＬＣフィルムが、主に光学層として働くのではなく、例えば接着性の配向層または保護層として働く場合、その厚さは好ましくは、１μｍ以下、特に０．５μｍ以下、非常に好ましくは０．２μｍ以下である。
【０１９４】
ポリマーフィルムの光学的適用の場合、このポリマーフィルムは好ましくは、０．５〜１０μｍ、非常に好ましくは０．５〜５μｍ、特に０．５〜３μｍの厚さを有する。
【０１９５】
入射ビームの波長（λ）の関数としてのポリマーフィルムの光学位相差（δ（λ））は、以下の式（７）：
【数５】
2018522873.tif 000036
によって与えられ、
ここで、（Δｎ）はフィルムの複屈折度であり、（ｄ）はフィルムの厚さであり、λは入射ビームの波長である。
【０１９６】
スネリウスの法則によると、入射ビームの方向の関数としての複屈折度は、
【数６】
2018522873.tif 000037
として定義され、
ここでｓｉｎΘは、フィルムにおける光軸の入射角または傾斜角であり、ｓｉｎΨは、相応する反射角である。
【０１９７】
これらの法則に基づいて、複屈折度およびそれに応じた光学位相差は、フィルムの厚さおよびフィルムにおける光軸の傾斜角による（Ｂｅｒｅｋ’ｓの補償板を参照）。したがって、当業者は、異なる光学位相差または異なる複屈折度を、ポリマーフィルム中の液晶分子の方位を調節することで誘発することができると認識している。
【０１９８】
本発明によるポリマーフィルムの複屈折度（Δｎ）は、好ましくは０．０１〜０．３０の範囲、より好ましくは０．０１〜０．２５の範囲、さらにより好ましくは０．０１〜０．１６の範囲にある。
【０１９９】
本発明による方法によって得られるポリマーフィルムの厚さの関数としての光学位相差は、２００ｎｍ未満、好ましくは１８０ｎｍ未満、さらにより好ましくは１５０ｎｍ未満である。
【０２００】
本発明のホメオトロピック配向型ポリマーフィルムを、例えばＬＣＤにおいて位相差フィルムまたは補償フィルムとして使用して、大きな視野角でのコントラストおよび輝度を改善し、色度を低減することができる。これらは、ＬＣＤにおいて切替可能な液晶セルの外側で使用されることが可能であるか、または基材、通常はガラス基材の間で使用されて、切替可能な液晶セルを形成し、切替可能な液晶媒体を含有することが可能である（インセル適用）。
【０２０１】
特にインセル適用に関して、本発明によるポリマーフィルムは、高温安定性を示す。つまり、ポリマーフィルムは、３００℃まで、好ましくは２５０℃まで、より好ましくは２３０℃まで温度安定性を示す。
【０２０２】
また、本発明のポリマーフィルムを、その他の液晶材料またはＲＭ材料のための配向フィルムとして使用することができる。例えば、これらのポリマーフィルムを、ＬＣＤにおいて使用して、切替可能な液晶媒体の配向を誘発もしくは改善するか、またはその上に被覆される後続の重合性ＬＣ材料層を配向させることができる。このようにして、重合したＬＣフィルムの積層体を製造することができる。
【０２０３】
要約すると、本発明による重合したＬＣフィルムおよび重合性ＬＣ材料は、液晶ディスプレイまたは投射システムにおける偏光板、補償板、配向層、円偏光板またはカラーフィルターのような光学素子、装飾画像において、液晶顔料またはエフェクト顔料の製造のために、また特に、反射色が空間的に変化する反射フィルムにおいて、例えば装飾的、情報ストレージ的またはセキュリティー的な使用のための多色画像、例えば偽造不可能な文書類、例えば身分証明書またはクレジットカード、紙幣などとして有用である。
【０２０４】
本発明による重合したＬＣフィルムを、透過型または反射型のディスプレイにおいて使用することができる。これらのＬＣフィルムを、従来のＯＬＥＤディスプレイまたはＬＣＤ、特にＤＡＰ（配向相の歪み：ｄｅｆｏｒｍａｔｉｏｎ  ｏｆ  ａｌｉｇｎｅｄ  ｐｈａｓｅｓ）方式またはＶＡ（垂直配向）方式のＬＣＤ、例えばＥＣＢ（電気制御型複屈折）型、ＣＳＨ（カラースーパーホメオトロピック）型、ＶＡＮまたはＶＡＣ（垂直配向ネマチックまたは垂直配向コレステリック）型のディスプレイ、ＭＶＡ（マルチドメイン垂直配向）またはＰＶＡ（パターン化垂直配向）型のディスプレイにおいて、変角方式のディスプレイまたはハイブリッド型ディスプレイ、例えばＯＣＢ（光学補償変角セルまたは光学補償複屈折）型、Ｒ−ＯＣＢ（反射ＯＣＢ）型、ＨＡＮ（ハイブリッド配向ネマチック）型またはパイセル（πセル）型のディスプレイにおいて、さらには、ＴＮ（ねじれネマチック）方式、ＨＴＮ（高ねじれネマチック）方式またはＳＴＮ（超ねじれネマチック）方式のディスプレイにおいて、ＡＭＤ−ＴＮ（アクティブマトリックス駆動ＴＮ）型ディスプレイにおいて、またはＩＰＳ（面内切替）方式のディスプレイ（「超ＴＦＴ」ディスプレイとしても知られている）において使用することができる。ＶＡ、ＭＶＡ、ＰＶＡ、ＯＣＢ、およびπセル型のディスプレイが特に好ましい。
【０２０５】
本発明による重合性材料およびポリマーフィルムは特に、欧州特許第０８２９７４４号明細書（ＥＰ０８２９７４４）、欧州特許出願公開第０８８７６６６号明細書（ＥＰ０８８７６６６Ａ２）、欧州特許第０８８７６９２号明細書（ＥＰ０８８７６９２）、米国特許第６，０４６，８４９号明細書（ＵＳ６，０４６，８４９）、米国特許第６，４３７，９１５号明細書（ＵＳ６，４３７，９１５）および’’Ｐｒｏｃｅｅｄｉｎｇｓ  ｏ  ｔｈｅ  ＳＩＤ  ２０ｔｈ  Ｉｎｔｅｒｎａｔｉｏｎａｌ  Ｄｉｓｐｌａｙ  Ｒｅｓｅａｒｃｈ  Ｃｏｎｆｅｒｅｎｃｅ，２０００’’、２８０頁に記載されているように、３Ｄディスプレイにとって有用である。本発明によるポリマーフィルムを含むこの種の３Ｄディスプレイは、本発明の別の対象である。
【０２０６】
上記および下記で、本発明を、好ましい実施形態を特に参照して説明する。本明細書において、本発明の趣旨および範囲から逸脱することなく、様々な変更および修正を加えることができると理解される。
【０２０７】
上記および下記で言及した多くの化合物またはこれらの混合物は、市販で入手可能である。これらの化合物は全て、公知であるか、または文献（例えばＨｏｕｂｅｎ−Ｗｅｙｌ、Ｍｅｔｈｏｄｅｎ  ｄｅｒ  Ｏｒｇａｎｉｓｃｈｅｎ  Ｃｈｅｍｉｅ［Ｍｅｔｈｏｄｓ  ｏｆ  Ｏｒｇａｎｉｃ  Ｃｈｅｍｉｓｔｒｙ］、Ｇｅｏｒｇ−Ｔｈｉｅｍｅ−Ｖｅｒｌａｇ、Ｓｔｕｔｔｇａｒｔのような標準的な著作物）中に記載されているそれ自体が公知の方法によって、厳密には公知かつ前記反応に適した反応条件で、製造することができる。ここで、それ自体が公知であるが、ここでは言及されていない変形形態を用いることもできる。文脈ではっきりと示されない限りは、本明細書で使用されるように、ここでの用語の複数形は、単数形を含むと解釈され、その逆もまた然りである。
【０２０８】
本願全体として、特に明記しない限りは、濃度は全て、質量パーセントで与えられ、かつ各完全な混合物に関し、温度は全て、摂氏温度（セルシウス）で与えられており、温度差は全て、摂氏温度で与えられている。物理特性は全て、’’Ｍｅｒｃｋ  Ｌｉｑｕｉｄ  Ｃｒｙｓｔａｌｓ，Ｐｈｙｓｉｃａｌ  Ｐｒｏｐｅｒｔｉｅｓ  ｏｆ  Ｌｉｑｕｉｄ  Ｃｒｙｓｔａｌｓ’’、ステータス  １９９７年１１月、Ｍｅｒｃｋ  ＫＧａＡ、ドイツにより特定されたものであり、またそれにより特定されるものであり、特に明記しない限りは、２０℃の温度について与えられている。光学的異方度（Δｎ）は、５８９．３ｎｍの波長で特定される。
【０２０９】
本明細書の説明および請求項全体として、「含む（ｃｏｍｐｒｉｓｅ）」および「含有する（ｃｏｎｔａｉｎ）」という語、ならびにこれらの語の変形形態、例えば「含む（ｃｏｍｐｒｉｓｉｎｇ）」および「含む（ｃｏｍｐｒｉｓｅｓ）」は、「〜を含むが、これに限定されることはない」を意味し、その他の構成要素を除外することを意図していない（除外しない）。他方で、「含む（ｃｏｍｐｒｉｓｅ）」という語は、「〜から成る」という用語も包含するが、これに限定されることはない。
【０２１０】
本明細書の説明および請求項全体として、「得ることができる」および「得られる」という語、ならびにこれらの語の変形形態は、「〜を含むが、これに限定されることはない」を意味し、その他の構成要素を除外することを意図していない（除外しない）。他方で、「得ることができる」という語は、「得られる」という用語も包含するが、これに限定されることはない。
【０２１１】
本発明の先の実施形態を変形することができる一方で、それがなおも本発明の範囲内にあると理解されるだろう。特に記載のない限りは、同一の、等価のまたは類似した目的に適う代替的な特徴を本明細書で開示される各特徴と置換することができる。したがって、特に記載のない限りは、開示される各特徴は、一般的な等価のまたは類似した一連の特徴の一例でしかない。
【０２１２】
本明細書で開示される特徴は全て、少なくとも幾つかのこのような特徴および／または工程が互いに除外し合う組み合わせを除いて、任意の組み合わせで組み合わされてよい。特に、本発明の好ましい特徴は、本発明の全ての態様に適用可能であり、任意の組み合わせで使用されてよい。同様に、非本質的な組み合わせに記載されている特徴は、（組み合わせではなく）別個で使用されてよい。
【０２１３】
上記の特徴、特に好ましい実施形態の多くは、それらの独自の権利において進歩性があり、単に本発明の実施形態の一部ではないと理解されるだろう。現在特許請求されている如何なる発明に加えて、またはこれに代えて、これらの特徴について独立的保護を求めることができる。
【０２１４】
これより、以下の実施例を参照することによって、本発明をより詳細に記載するが、この実施例は、説明のためだけにあり、本発明の範囲を制限することはない。
【０２１５】
以下の例は、本発明を制限することなく説明するのに役立つ。前述かつ以下において、特に記載のない限りは、温度は全て、セルシウス度で与えられており、パーセンテージは全て、質量パーセントである。
【０２１６】
実施例
実施例１
【化１７】
2018522873.tif 000038
３−クロロプロピル（トリメトキシ）シラン（４．６４ｍｌ；０．０３ｍｏｌ；１．００ｅｑ．）と２−メトキシ−エチルアミン（１０．９４ｍｌ；０．１３ｍｏｌ；５．００ｅｑ．）との混合物をＮ２雰囲気下で撹拌し、９０℃に加熱し、反応を２０時間にわたり進行させる。その後、この混合物を冷却し、その後、２００ｍｂａｒおよび１００℃で蒸留して、未反応のアミンを完全に除去する。できあがるオレンジ色の残留物をトルエン（３５０ｍｌ）中に溶解させ、引き続き、これを８．５Ｍの水酸化ナトリウム溶液（２００．００ｍｌ）と一緒に３０秒間振とうさせる。水層を除去し、合した有機物を水で一回洗浄する。その後、有機層を収集し、真空で減圧すると、オレンジ色の液体（２．８６ｇ）が生成される。その後、このオレンジ色の液体を１ｍｂａｒおよび１５０℃で蒸留すると、無色の液体（１．１５ｇ）としての生成物が得られる。
【０２１７】
実施例２
【化１８】
2018522873.tif 000039
３−クロロプロピル（トリメトキシ）シラン（４．６４ｍｌ；２５．１６ｍｍｏｌ；１．００ｅｑ．）とアミノアセトアルデヒドジメチルアセタール（１３．７１ｍｌ；１２５．８１ｍｍｏｌ；５．００ｅｑ．）との混合物をＮ２雰囲気下で撹拌し、９０℃に加熱し、反応を２０時間にわたり進行させる。この混合物を冷却し、その後、１０ｍｂａｒおよび７５℃で蒸留して、あらゆる未反応のアミンを除去する。できあがるオレンジ色の残留物をトルエン（３５０ｍｌ）中に溶解させ、引き続き、これを８．５Ｍの水酸化ナトリウム溶液（２００．００ｍｌ）と一緒に３０秒間振とうさせる。その後、有機層を収集し、真空で減圧すると、黄色の液体（７．７９ｇ）が生成される。その後、この黄色の液体を７×１０−２ｍｂａｒおよび１４５℃で蒸留すると、無色の液体（４．２０ｇ）としての生成物が得られる。
【０２１８】
実施例３〜９
上記と同じやり方で、以下の化合物を得ることができる：
【化１９−１】
2018522873.tif 000040
【化１９−２】
2018522873.tif 000041
【０２１９】
混合物の実施例
重合性ＬＣ混合物Ｍ１を以下のように調製する：
（１）  ２２．０３％
（２）  １９．５８％
（３）  ３４．２９％
（４）  ２２．０３％
Ｉｒｇａｃｕｒｅ６５１  １．００％
Ｉｒｇａｎｏｘ１０７６  ０．０８％
【化２０】
2018522873.tif 000042
【０２２０】
Ｉｒｇａｃｕｒｅ６５１（登録商標）は光開始剤、Ｉｒｇａｎｏｘ１０７６（登録商標）は安定化剤であり、両方とも市販で入手可能である（Ｃｉｂａ  ＡＧ、Ｂａｓｅｌ、スイス）。
【０２２１】
ＣＯＰ基材上での配向および接着性
試験する接着促進剤を１質量％でＭ１に添加し、２：１のＭＥＫ／シクロペンタノン中で２０％の固体分になるまで溶解させる。できあがる溶液を、コロナ処理された相応するＣＯＰ基材上にバーコーティング（Ｍａｙｅｒ  Ｂａｒ５）して、室温でアニールして、光重合させた（２０ｍＷｃｍ−２、６０秒、Ｎ２）。配向の品質を、偏光顕微鏡を介すのと同様に、偏光板を交差させることで目視によって確認する。
【０２２２】
基材へのフィルムの接着性を、Ｎｉｃｈｉｂａｎ３０５テープ試験を利用して試験する。フィルムを１００マスのクロスハッチパターンに刻む。それから、３０５テープをポリマーフィルム上でクロスハッチ領域において適用し、素早く剥がした。フィルムが剥がれなければ、接着性は合格と見なされる。
【０２２３】
黄変
黄変効果を試験するために、試験する接着促進剤をシクロペンタノンおよびメチルエチルケトン（ＭＥＫ）（２：１）中に溶解させ、暗条件において、室温で７５時間にわたり維持した。その後、この溶液を可視・紫外（ＵＶ−Ｖｉｓ）分光法によって測定して、溶液の黄変の度合いを定量化する。
【０２２４】
上記試験の各結果は、以下の表に要約されている。
【表１】
2018522873.tif 000043
【０２２５】
むしろＴｅｇｏ  Ａｄｄｉｄ（登録商標）９００は、ＪＸ  ＣＯＰおよびＺｅｏｎ  ＣＯＰの両方において最も良好な初期接着性を示すが、しかしながら、Ｔｅｇｏ  Ａｄｄｉｄ（登録商標）９００は、経時により強い黄変を受ける。それとは対照的に、本発明に従った化合物を含むポリマーフィルムは全て、遅くとも２日後には、Ｚｅｏｎ  ＣＯＰ上で、Ｔｅｇｏ  Ａｄｄｉｄ（登録商標）９００と比肩し得る接着性を示すが、しかしながら、経時による不所望な黄変は、著しく低減される。
【国際調査報告】
2018522873.tif 000046
2018522873.tif 000047
2018522873.tif 000048